(57)【要約】【課題】カラーフィルタの低膜厚化が達成され、視差混色が少なく、画素の再現色等に優れたカラーフィルタ用着色組成物を提供する。また、顔料濃度を上げても、顔料を良好に分散することができ、顔料濃度を上げても経時劣化し難い顔料分散液及びそれを用いたカラーフィルタ用着色組成物を提供する。【解決手段】有機顔料、分散剤、溶剤、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であり、該有機顔料は、スルホ基、スルホンアミド基、カルボキシ基、及び、該官能基の金属塩若しくはアンモニウム塩からなる群より選ばれる１種以上の酸性基を有する酸性色素誘導体を含有することを特徴とするカラーフィルタ用着色組成物。【選択図】なし【特許請求の範囲】
【請求項１】
有機顔料、分散剤、溶剤、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であり、該有機顔料は、スルホ基、スルホンアミド基、カルボキシ基、及び、該官能基の金属塩若しくはアンモニウム塩からなる群より選ばれる１種以上の酸性基を有する酸性色素誘導体を含有することを特徴とするカラーフィルタ用着色組成物。
【請求項２】
更に、上記着色組成物に含まれるマグネシウム（Ｍｇ）とアルミニウム（Ａｌ）とクロム（Ｃｒ）の合計質量が、該着色組成物全体に対して１３５質量ｐｐｍ以下である請求項１に記載のカラーフィルタ用着色組成物。
【請求項３】
上記酸性色素誘導体は、アントラキノン顔料、ジケトピロロピロール顔料、アゾ顔料、キノフタロン顔料、ジオキサジン顔料及びフタロシアニン顔料からなる群から選ばれた１種以上の顔料骨格を有し、酸性基を有する色素誘導体である請求項１又は請求項２に記載のカラーフィルタ用着色組成物。
【請求項４】
上記分散剤が下記一般式（１）で表される構成単位を含む塩基性ブロック共重合体である請求項１ないし請求項３の何れかの請求項に記載のカラーフィルタ用着色組成物。
【化１】
2017090930.tif 000008
［一般式（１）中、Ｒ１は水素原子又はメチル基、Ａは２価の連結基、Ｒ２及びＲ３は、それぞれ独立して、水素原子又はヘテロ原子を含んでもよい炭化水素基を表し、Ｒ２及びＲ３が互いに結合して環構造を形成してもよい。］
【請求項５】
上記塩基性ブロック共重合体が、上記一般式（１）で表される構成単位のうちの少なくとも一部の構成単位の窒素がカチオンとなるように、下記一般式（２）〜（４）で表される化合物よりなる群から選ばれる１種以上の化合物が結合して塩を形成してなる塩型ブロック共重合体である請求項４に記載のカラーフィルタ用着色組成物。
【化２】
2017090930.tif 000009
［一般式（２）において、Ｒａは、炭素数１〜２０の、直鎖、分岐鎖若しくは環状のアルキル基；置換基を有してもよい、ビニル基、フェニル基若しくはベンジル基；又は−Ｏ−Ｒｅを表し、Ｒｅは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。］
【化３】
2017090930.tif 000010
［一般式（３）において、Ｒｂ、Ｒｂ’及びＲｂ”は、それぞれ独立に、水素原子；酸性基若しくはそのエステル基；置換基を有してもよい炭素数１〜２０の、直鎖、分岐鎖若しくは環状のアルキル基；置換基を有してもよいビニル基、フェニル基若しくはベンジル基；又は−Ｏ−Ｒｆを表し、Ｒｆは、置換基を有してもよい、炭素数１〜２０の直鎖、分岐鎖若しくは環状のアルキル基；置換基を有してもよい、ビニル基、フェニル基若しくはベンジル基；又は炭素数１〜４のアルキレン基を介した（メタ）アクリロイル基を表し、Ｘは、塩素原子、臭素原子又はヨウ素原子を表す。］
【化４】
2017090930.tif 000011
［一般式（４）において、Ｒｃ及びＲｄは、それぞれ独立に、水素原子；水酸基；炭素数１〜２０の、直鎖、分岐鎖若しくは環状のアルキル基；置換基を有してもよい、ビニル基、フェニル基若しくはベンジル基；又は−Ｏ−Ｒｅを表し、Ｒｅは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。ただし、Ｒｃ及びＲｄの少なくとも１つは炭素原子を含む。］
【請求項６】
上記有機顔料が、アントラキノン顔料、ジケトピロロピロール顔料、アゾ顔料、キノフタロン顔料、ジオキサジン顔料及びフタロシアニン顔料からなる群から選ばれた１種以上の有機顔料である請求項１ないし請求項５の何れかの請求項に記載のカラーフィルタ用着色組成物。
【請求項７】
有機顔料、分散剤及び溶剤を含有するカラーフィルタ用顔料分散液であって、該カラーフィルタ用顔料分散液に含まれるカルシウム（Ｃａ）と鉄（Ｆｅ）の合計質量が、該カラーフィルタ用顔料分散液全体に対して１８０質量ｐｐｍ以下であり、該有機顔料は、スルホ基、スルホンアミド基、カルボキシ基、及び、該官能基の金属塩若しくはアンモニウム塩からなる群より選ばれる１種以上の酸性基を有する酸性色素誘導体を含有することを特徴とするカラーフィルタ用顔料分散液。
【請求項８】
更に、該カラーフィルタ用顔料分散液に含まれるマグネシウム（Ｍｇ）とアルミニウム（Ａｌ）とクロム（Ｃｒ）の合計質量が、該カラーフィルタ用顔料分散液全体に対して２００質量ｐｐｍ以下である請求項７に記載のカラーフィルタ用顔料分散液。
【請求項９】
上記酸性色素誘導体は、アントラキノン顔料、ジケトピロロピロール顔料、アゾ顔料、キノフタロン顔料、ジオキサジン顔料及びフタロシアニン顔料からなる群から選ばれた１種以上の顔料骨格を有し、酸性基を有する色素誘導体である請求項７又は請求項８に記載のカラーフィルタ用顔料分散液。
【請求項１０】
上記分散剤が下記一般式（１）で表される構成単位を含む塩基性ブロック共重合体である請求項７ないし請求項９の何れかの請求項に記載のカラーフィルタ用顔料分散液。
【化５】
2017090930.tif 000012
［一般式（１）中、Ｒ１は水素原子又はメチル基、Ａは２価の連結基、Ｒ２及びＲ３は、それぞれ独立して、水素原子又はヘテロ原子を含んでもよい炭化水素基を表し、Ｒ２及びＲ３が互いに結合して環構造を形成してもよい。］
【請求項１１】
上記塩基性ブロック共重合体が、上記一般式（１）で表される構成単位のうちの少なくとも一部の構成単位の窒素がカチオンとなるように、下記一般式（２）〜（４）で表される化合物よりなる群から選ばれる１種以上の化合物が結合して塩を形成してなる塩型ブロック共重合体である請求項１０に記載のカラーフィルタ用顔料分散液。
【化６】
2017090930.tif 000013
［一般式（２）において、Ｒａは、炭素数１〜２０の、直鎖、分岐鎖若しくは環状のアルキル基；置換基を有してもよい、ビニル基、フェニル基若しくはベンジル基；又は−Ｏ−Ｒｅを表し、Ｒｅは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。］
【化７】
2017090930.tif 000014
［一般式（３）において、Ｒｂ、Ｒｂ’及びＲｂ”は、それぞれ独立に、水素原子；酸性基若しくはそのエステル基；置換基を有してもよい炭素数１〜２０の、直鎖、分岐鎖若しくは環状のアルキル基；置換基を有してもよいビニル基、フェニル基若しくはベンジル基；又は−Ｏ−Ｒｆを表し、Ｒｆは、置換基を有してもよい、炭素数１〜２０の直鎖、分岐鎖若しくは環状のアルキル基；置換基を有してもよい、ビニル基、フェニル基若しくはベンジル基；又は炭素数１〜４のアルキレン基を介した（メタ）アクリロイル基を表し、Ｘは、塩素原子、臭素原子又はヨウ素原子を表す。］
【化８】
2017090930.tif 000015
［一般式（４）において、Ｒｃ及びＲｄは、それぞれ独立に、水素原子；水酸基；炭素数１〜２０の、直鎖、分岐鎖若しくは環状のアルキル基；置換基を有してもよい、ビニル基、フェニル基若しくはベンジル基；又は−Ｏ−Ｒｅを表し、Ｒｅは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。ただし、Ｒｃ及びＲｄの少なくとも１つは炭素原子を含む。］
【請求項１２】
上記有機顔料が、アントラキノン顔料、ジケトピロロピロール顔料、アゾ顔料、キノフタロン顔料、ジオキサジン顔料及びフタロシアニン顔料からなる群から選ばれた１種以上の有機顔料である請求項７ないし請求項１１の何れかの請求項に記載のカラーフィルタ用顔料分散液。
【請求項１３】
請求項１ないし請求項６の何れかの請求項に記載のカラーフィルタ用着色組成物を用いて得られたものであることを特徴とするカラーフィルタ。
【請求項１４】
請求項７ないし請求項１２の何れかの請求項に記載のカラーフィルタ用顔料分散液を用いて得られたものであることを特徴とするカラーフィルタ。
【請求項１５】
請求項１３又は請求項１４に記載のカラーフィルタを有するものであることを特徴とする表示装置。
【発明の詳細な説明】
【技術分野】
【０００１】
本発明は、カラーフィルタ用顔料分散液に関し、更に詳しくは、特定の金属元素の合計含有量が規定されたカラーフィルタ用顔料分散液、それを含有するカラーフィルタ用着色組成物、及び、それらを用いて得られたカラーフィルタに関するものである。
【背景技術】
【０００２】
ディスプレイ等に用いられるカラーフィルタは、一般的に、透明基板、着色層、遮光部等を有しており、この着色層の形成方法としては、顔料分散法、染色法、電着法、印刷法等が知られているが、中でも、分光特性、耐久性、パターン形状、精度等の点から顔料分散法が広範に使用されている（特許文献１、２）。
【０００３】
近年、ディスプレイの発展によって、液晶ディスプレイ、有機ＥＬディスプレイ等の需要が増加してきており、それに伴い、これらディスプレイの性能において、演色性、コントラスト、輝度、色再現性等の向上と言った高画質化が強く望まれている。
【０００４】
更に近年、タブレット、スマートフォン等の高精細化のため、ブラックマトリクスの細線化が進み、横から見た際に隣り合う画素の色が混ざり合って見える視差混色という現象が特に問題になってきている。
該問題の解決のために、カラーフィルタの低膜厚化が要求され、具体的には例えば従来の膜厚の約５０％〜７０％の膜厚の達成が求められている。
また一方で、画素の再現色についても、「ａｄｏｂｅＲＧＢ規格」「ＤＣＩ規格」（「ＤＣＩ」は、Ｄｉｇｉｔａｌ  Ｃｉｎｅｍａ  Ｉｎｉｔｉａｔｉｖｅｓ）と定義される色度域における高演色が求められている。
【０００５】
そこで、カラーフィルタの低膜厚化や画素の高演色化のためには、カラーフィルタ用着色組成物の顔料濃度を上げる必要がある。
【０００６】
しかしながら、カラーフィルタ用着色組成物やそれに使用する顔料分散液の顔料濃度を上げようとすると、そもそも顔料を良好に分散することが困難になる場合があった。
更に、カラーフィルタ用着色組成物の調製に使用する顔料分散液は、一定粘度より高い粘度の顔料分散液とすると、着色組成物としての粘度も高く塗工が困難な場合や、経時安定性が得られない場合があるため実質的に使用ができない。その結果、顔料分散液やカラーフィルタ用着色組成物の顔料濃度を上げられないという問題点があった。
【０００７】
すなわち、前記したような色性能等をたとえ満たすカラーフィルタが設計できたとしても、一定粘度より高い粘度の顔料分散液は使用ができないことから、顔料濃度が高くても分散後に低粘度となり、しかも経時的に安定である顔料分散液が必要である。
【０００８】
また、カラーフィルタ用着色組成物は、顔料濃度が高くなることで、カラーフィルタ製造時に、現像特性が悪化するという問題点もあった。
すなわち、カラーフィルタの色濃度等を高めるために、高濃度でも分散性能が優れたカラーフィルタ用着色組成物がたとえできたとしても、カラーフィルタ製造時の現像特性との両立が困難になるという問題も発生していた。
【０００９】
一方、カラーフィルタ中又はカラーフィルタ製造用の着色組成物中の金属元素の含有量を規定するものとしては、特許文献３〜６が知られている。
【００１０】
特許文献３には、Ｒ（赤）、Ｇ（緑）、Ｂ（青）及びＢＫ（黒）の画素に含有されるナトリウムイオン（Ｎａ＋）とカリウムイオン（Ｋ＋）の合計量を規定することで、カラーフィルタに近接する液晶素子や半導体素子の汚染を防ぐ技術が開示されている。
特許文献４には、ブラックマトリクス用カーボンブラックに被覆されている樹脂中のナトリウム（Ｎａ）とカリウム（Ｋ）の合計量を規定して、高遮光率と低表面反射率を達成する技術が開示されている。
【００１１】
特許文献５には、電気伝導度を規定し、ナトリウム（Ｎａ）、カリウム（Ｋ）、マグネシウム（Ｍｇ）の各含有量を規定した顔料分散液が記載されており、その顔料分散液を使用して得られたカラーフィルタは、電圧保持率に優れるため表示安定性が良好であるとされている。
特許文献６には、Ｃ．Ｉ．ピグメントグリーン５８に含有されるナトリウムイオン（Ｎａ＋）、カリウムイオン（Ｋ＋）、マグネシウムイオン（Ｍｇ＋）の含有量が規定されたカラーフィルタ用有機顔料組成物が記載されており、それを使用して得られたカラーフィルタは、表示応答性に優れるとされている。
【００１２】
しかしながら、ディスプレイ用のカラーフィルタ用の顔料分散液は、極めて高度な分散が要求されるため、前記した技術では未だ十分ではなく、前記した問題点を解決するためには更なる改善が望まれていた。
特に、高精細化により視差混色が問題になり、また画素の高演色が求められるようになり、カラーフィルタの低膜厚化が要求されるようになった近年、顔料の分散安定性、種々の画像特性、カラーフィルタ製造時の現像性等において、優れた性能を有する顔料分散液やカラーフィルタ用着色組成物が望まれていた。
【先行技術文献】
【特許文献】
【００１３】
【特許文献１】特開２００７−１３３１３１号公報
【特許文献２】特開２００９−２４４６１７号公報
【特許文献３】特開平７−１９８９２８号公報
【特許文献４】特開平９−０７１７３３号公報
【特許文献５】特開２００９−００７４３２号公報
【特許文献６】特開２０１４−１１９４８７号公報
【発明の概要】
【発明が解決しようとする課題】
【００１４】
本発明は上記背景技術に鑑みてなされたものであり、その課題は、カラーフィルタの低膜厚化が達成され、横から見た際の視差混色が少なく、画素の再現色についても、一定色度域における高演色が達成される等の優れた特性を有するカラーフィルタ用顔料分散液を提供することにある。
また、カラーフィルタ用着色組成物の顔料濃度を上げても、顔料を良好に分散することができ、顔料濃度を上げても経時劣化し難い等、粘度安定性に優れたカラーフィルタ用顔料分散液、及び、それを用いたカラーフィルタ用着色組成物を提供することにある。
【００１５】
また、顔料分散液を用いてカラーフィルタ用着色組成物を製造した場合に、該カラーフィルタ用着色組成物の顔料濃度を上げられ、その結果、高い色濃度を実現する分散性能が得られると共に、該「高い色濃度を実現する分散性能」と、カラーフィルタ製造時の現像特性との両立が得られるカラーフィルタ用着色組成物を提供することにある。
【課題を解決するための手段】
【００１６】
本発明者は、前記目的を達成するために鋭意研究を重ねた結果、カラーフィルタ用顔料分散液又はカラーフィルタ用着色組成物に含有される、ナトリウム（Ｎａ）やカリウム（Ｋ）と言った極めてありふれた金属元素以外の金属元素である「カルシウム（Ｃａ）、鉄（Ｆｅ）、マグネシウム（Ｍｇ）、アルミニウム（Ａｌ）、クロム（Ｃｒ）」（以下、この括弧内を単に「特定金属元素」と略記する）の含有量を低減させることによって、意外にも上記課題が解決されたカラーフィルタ用顔料分散液及びカラーフィルタ用着色組成物及びカラーフィルタが得られることを見出した。
【００１７】
また、本発明者は、有機顔料を製造する工程で使用される、溶剤、工程水、装置部材等から混入してくる「上記特定金属元素」がある場合、顔料分散液製造時の、顔料分散液の初期粘度が高くなり、経時安定性が悪くなり、現像時間が長くなり、適切なパターンや良好な画素が得られないことを見出した。
そして、カラーフィルタ用顔料分散液の原料となる、有機顔料、分散剤、溶剤の中の「上記特定金属元素」の混入を低減することで（特に、有機顔料中の「上記特定金属元素」の混入を低減することで）、上記課題が解決されたカラーフィルタ用顔料分散液及びカラーフィルタ用着色組成物及びカラーフィルタが得られることを見出して本発明を完成するに至った。
【００１８】
すなわち、本発明は、有機顔料、分散剤及び溶剤を含有するカラーフィルタ用顔料分散液であって、該カラーフィルタ用顔料分散液に含まれるカルシウム（Ｃａ）と鉄（Ｆｅ）の合計質量が、該カラーフィルタ用顔料分散液全体に対して１８０質量ｐｐｍ以下であることを特徴とするカラーフィルタ用顔料分散液を提供するものである。
【００１９】
また、本発明は、カラーフィルタ用顔料分散液に含まれるマグネシウム（Ｍｇ）とアルミニウム（Ａｌ）とクロム（Ｃｒ）の合計質量が、該カラーフィルタ用顔料分散液全体に対して２００質量ｐｐｍ以下である上記のカラーフィルタ用顔料分散液を提供するものである。
【００２０】
また、本発明は、上記のカラーフィルタ用顔料分散液、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であることを特徴とするカラーフィルタ用着色組成物を提供するものである。
【００２１】
また、本発明は、上記のカラーフィルタ用顔料分散液を用いて得られたものであることを特徴とするカラーフィルタを提供するものである。
【００２２】
また、本発明は、上記のカラーフィルタを有するものであることを特徴とする表示装置を提供するものである。
【発明の効果】
【００２３】
前記した通り、ナトリウム（Ｎａ）やカリウム（Ｋ）と言った極めてありふれた金属元素の混入を避けて、カラーフィルタに近接する液晶素子や半導体素子の汚染を防いだり、顔料被覆樹脂中の該金属の含有量を規定して高遮光率と低表面反射率を達成したり、カラーフィルタ中の該金属の含有量を規定して電圧保持率を上げて表示安定性や表示応答性を良好にする技術は知られている。
すなわち、ありふれた金属元素を削減して、その金属の混入に直接的に起因する特定の光学特性や電気特性を改良する技術は知られている。
【００２４】
しかしながら、特定金属元素を規定して、顔料分散液の段階で、その態様（高濃度化等）や物性（低粘度化、分散安定性等）を改良し、それを用いて最終的に優れたカラーフィルタを得る技術は知られていない。
【００２５】
すなわち、カルシウム（Ｃａ）や鉄（Ｆｅ）と言った金属元素の含有量を規定することによって、更には、マグネシウム（Ｍｇ）、アルミニウム（Ａｌ）、クロム（Ｃｒ）と言った金属元素の含有量を規定することによって、高い顔料濃度でも低粘度（適正粘度）で、分散安定性に優れた顔料分散液が得られ、その結果として画像特性・現像特性に優れたカラーフィルタが得られることは知られていない。
【００２６】
本発明によれば、前記問題点や課題を解決し、カラーフィルタ用顔料分散液に含有される顔料濃度を上げても良好に分散でき、しかも経時劣化し難いカラーフィルタ用顔料分散液を提供することができる。
【００２７】
また、本発明のカラーフィルタ用顔料分散液を用いてカラーフィルタ用着色組成物を製造すると、該カラーフィルタ用着色組成物中の顔料濃度を上げることができ、その結果、低膜厚であっても高い色濃度を実現するカラーフィルタを得ることができる。
また、本発明のカラーフィルタ用顔料分散液を用いると、良好な分散性能・分散安定性能が得られると共に、カラーフィルタ製造時の良好な現像特性とも両立したカラーフィルタ用着色組成物を提供することができる。
【００２８】
特に近年、前記した諸問題解決のために、カラーフィルタの低膜厚化が要求され、一方で、画素の再現色についても一定の色度域における高演色が求められているが、本発明のカラーフィルタ用顔料分散液を用いると、カラーフィルタの低膜厚化が達成され、視差混色が少なく、高演色が達成され、パターニングにおける現像性に優れたカラーフィルタ用着色組成物やカラーフィルタを提供することができる。
【発明を実施するための形態】
【００２９】
以下、本発明について説明するが、本発明は、以下の具体的形態に限定されるものではなく、技術的思想の範囲内で任意に変形することができる。
【００３０】
本発明の「カラーフィルタ用顔料分散液」は、少なくとも、有機顔料、分散剤及び溶剤を含有し、かつ、該カラーフィルタ用顔料分散液に含まれるカルシウム（Ｃａ）と鉄（Ｆｅ）の合計質量が、該カラーフィルタ用顔料分散液全体に対して１８０質量ｐｐｍ以下であることを特徴とする。
更には、本発明の「カラーフィルタ用着色組成物」は、上記の顔料分散液、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であることを特徴とする。
本発明では、「カラーフィルタ用顔料分散液」を、単に「顔料分散液」と略記することがあり、「カラーフィルタ用着色組成物」を、単に「着色組成物」と略記することがある。
【００３１】
＜有機顔料＞
本発明に用いられる有機顔料としては、黒色等の無彩色を含め着色顔料であり、カラーフィルタ用の有機顔料として所望の発色が可能なものであれば特に限定はない。ここで、「カラーフィルタ用」とは、画素部用、ブラックマトリクス部用等、カラーフィルタの着色用の全てを含む。
以下、「有機顔料」を単に「顔料」と略記する場合がある。
【００３２】
また、本発明に用いられる有機顔料としては、染料に各種置換基を結合させたり、公知のレーキ化（造塩化）手法を用いて、溶剤に不溶化させたりすることにより分散可能となったレーキ顔料も挙げられる。
【００３３】
ここで、有機顔料には、白色、黒色、灰色等の無彩色の顔料も含まれ、具体的には、青色顔料、緑色顔料、赤色顔料、黄色顔料、紫色顔料、オレンジ顔料、ブラウン顔料、黒色顔料等各種の色の顔料を使用することができる。
本発明の顔料分散液は、カラーフィルタ材料として用いられるので、青色顔料、緑色顔料、赤色顔料、黒色顔料が主ではあるが、それらの透過・吸収波長の調整等のために、上記色調の顔料も用いられる。
上記中でも、青色顔料、緑色顔料、赤色顔料、黄色顔料、紫色顔料等が、本発明の前記効果を発揮する点から好ましい。
【００３４】
以下に、有機顔料の具体例をピグメントナンバーで示す。なお、以下の「Ｃ．Ｉ．」は、カラーインデックスを意味する。
【００３５】
赤色顔料としては、Ｃ．Ｉ．ピグメントレッド１、２、３、４、５、６、７、８、９、１２、１４、１５、１６、１７、２１、２２、２３、３１、３２、３７、３８、４１、４７、４８、４８：１、４８：２、４８：３、４８：４、４９、４９：１、４９：２、５０：１、５２：１、５２：２、５３、５３：１、５３：２、５３：３、５７、５７：１、５７：２、５８：４、６０、６３、６３：１、６３：２、６４、６４：１、６８、６９、８１、８１：１、８１：２、８１：３、８１：４、８３、８８、９０：１、１０１、１０１：１、１０４、１０８、１０８：１、１０９、１１２、１１３、１１４、１２２、１２３、１４４、１４６、１４７、１４９、１５１、１６６、１６８、１６９、１７０、１７２、１７３、１７４、１７５、１７６、１７７、１７８、１７９、１８１、１８４、１８５、１８７、１８８、１９０、１９３、１９４、２００、２０２、２０６、２０７、２０８、２０９、２１０、２１４、２１６、２２０、２２１、２２４、２３０、２３１、２３２、２３３、２３５、２３６、２３７、２３８、２３９、２４２、２４３、２４５、２４７、２４９、２５０、２５１、２５３、２５４、２５５、２５６、２５７、２５８、２５９、２６０、２６２、２６３、２６４、２６５、２６６、２６７、２６８、２６９、２７０、２７１、２７２、２７３、２７４、２７５、２７６等が挙げられる。
この中でも、好ましくは、Ｃ．Ｉ．ピグメントレッド４８：１、１２２、１６８、１７７、２０２、２０６、２０７、２０９、２２４、２４２、２５４等が挙げられ、特に好ましくは、Ｃ．Ｉ．ピグメントレッド１７７、２０９、２２４、２５４等が挙げられる。
【００３６】
青色顔料としては、Ｃ．Ｉ．ピグメントブルー１、１：２、９、１４、１５、１５：１、１５：２、１５：３、１５：４、１５：６、１６、１７、１９、２５、２７、２８、２９、３３、３５、３６、５６、５６：１、６０、６１、６１：１、６２、６３、６６、６７、６８、７１、７２、７３、７４、７５、７６、７８、７９等が挙げられる。
この中でも、好ましくは、Ｃ．Ｉ．ピグメントブルー１５、１５：１、１５：２、１５：３、１５：４、１５：６等が挙げられ、特に好ましくは、Ｃ．Ｉ．ピグメントブルー１５：６等が挙げられる。
【００３７】
緑色顔料としては、Ｃ．Ｉ．ピグメントグリーン１、２、４、７、８、１０、１３、１４、１５、１７、１８、１９、２６、３６、４５、４８、５０、５１、５４、５５、５８、５９等が挙げられる。
この中でも、好ましくは、Ｃ．Ｉ．ピグメントグリーン７、３６、５８、５９等が挙げられる。
【００３８】
黄色顔料としては、Ｃ．Ｉ．ピグメントイエロー１、１：１、２、３、４、５、６、９、１０、１２、１３、１４、１６、１７、２４、３１、３２、３４、３５、３５：１、３６、３６：１、３７、３７：１、４０、４１、４２、４３、４８、５３、５５、６１、６２、６２：１、６３、６５、７３、７４、７５，８１、８３、８７、９３、９４、９５、９７、１００、１０１、１０４、１０５、１０８、１０９、１１０、１１１、１１６、１１７、１１９、１２０、１２６、１２７、１２７：１、１２８、１２９、１３３、１３４、１３６、１３８、１３９、１４２、１４７、１４８、１５０、１５１、１５３、１５４、１５５、１５７、１５８、１５９、１６０、１６１、１６２、１６３、１６４、１６５、１６６、１６７、１６８、１６９、１７０、１７２、１７３、１７４、１７５、１７６、１８０、１８１、１８２、１８３、１８４、１８５、１８８、１８９、１９０、１９１、１９１：１、１９２、１９３、１９４、１９５、１９６、１９７、１９８、１９９、２００、２０２、２０３、２０４、２０５、２０６、２０７、２０８、２１３等が挙げられる。
この中でも、好ましくはＣ．Ｉ．ピグメントイエロー８３、１１７、１２９、１３８、１３９、１５０、１５４、１５５、１８０、１８５、２１３等が挙げられ、特に好ましくは、Ｃ．Ｉ．ピグメントイエロー８３、１３８、１３９、１５０、１８０、１８５等が挙げられる。
【００３９】
オレンジ顔料としては、Ｃ．Ｉ．ピグメントオレンジ１、２、５、１３、１６、１７、１９、２０、２１、２２、２３、２４、３４、３６、３８、３９、４３、４６、４８、４９、６１、６２、６４、６５、６７、６８、６９、７０、７１、７２、７３、７４、７５、７７、７８、７９等が挙げられる。
この中でも、好ましくは、Ｃ．Ｉ．ピグメントオレンジ３８、７１等が挙げられる。
【００４０】
紫色顔料としては、Ｃ．Ｉ．ピグメントバイオレット１、１：１、２、２：２、３、３：１、３：３、５、５：１、１４、１５、１６、１９、２３、２５、２７、２９、３１、３２、３７、３９、４２、４４、４７、４９、５０等が挙げられる。
この中でも、好ましくはＣ．Ｉ．ピグメントバイオレット１９、２３等が挙げられ、特に好ましくは、Ｃ．Ｉ．ピグメントバイオレット２３等が挙げられる。
【００４１】
本発明においては、上記顔料を１種類用いてもよく、２種以上用いてもよい。
また、本発明の顔料分散液が、カラーフィルタのブラックマトリックス用の顔料分散液である場合、有機顔料として黒色顔料を用いることができる。
黒色顔料としては、カーボンブラックを挙げることができる。すなわち、本発明においては、カーボンブラックも有機顔料に含まれる。
また、黒色等の無彩色の有機顔料は、該無彩色の顔料単独でもよく、赤、緑、青等の着色顔料との混合によるものでもよい。
【００４２】
本発明における有機顔料として好ましいものとしては、化学構造や光の透過スペクトルの観点から見ると、ピグメントレッド１７７等のアントラキノン顔料；ピグメントレッド２５４等のジケトピロロピロール顔料；ピグメントイエロー１５０等のアゾメチン顔料等のアゾ顔料；ピグメントイエロー１３８等のキノフタロン顔料；ピグメントバイオレット２３等のジオキサジン顔料；ピグメントブルー１５：６等のフタロシアニン顔料；ピグメントイエロー１８０等のベンズイミダゾロン顔料；ピグメントイエロー２１３等のキノキサリン顔料；キナクリドン顔料；イソインドリン顔料；イソインドリノン顔料；インダンスレン顔料；ペリレン顔料；等が挙げられる。
【００４３】
特に本発明の効果を発揮する点から、上記有機顔料が、アントラキノン顔料、ジケトピロロピロール顔料、アゾ顔料、キノフタロン顔料、ジオキサン顔料及びフタロシアニン顔料からなる群から選ばれた１種以上の有機顔料であることが特に好ましい。
【００４４】
本発明においては、化学構造の骨格が同一、すなわち系が同一の有機顔料は、その系内で１種類を用いてもよく、２種以上用いてもよい。また、系を跨いで２種以上用いてもよい。また、混晶であってもよい。
【００４５】
上記した化学構造を有する有機顔料は、カラーフィルタ用の有機顔料として使用されることが多いため高濃度での顔料分散液が要求されることが多く、特定金属元素による分散性や現像性への影響が大きく、更に、製造工程において特定金属元素の混入が発生し易いため、本発明の前記効果を特に奏し易い。
具体的には、例えば、ピグメントレッド２５４、ピグメントレッド１７７、ピグメントイエロー１５０、ピグメントイエロー１８５、ピグメントイエロー１３８、ピグメントイエロー１３９、ピグメントブルー１５：６、ピグメントバイオレット２３、ピグメントグリーン５８又はピグメントグリーン５９が上記理由から特に好ましい。
【００４６】
また、分散可能なレーキ顔料の原料となる染料としては、従来公知の染料の中から適宜選択することができる。このような染料としては、例えば、アゾ染料、金属錯塩アゾ染料、アントラキノン染料、トリフェニルメタン染料、キサンテン染料、シアニン染料、ナフトキノン染料、キノンイミン染料、メチン染料、フタロシアニン染料等を挙げることができる。
なお、目安として、１０ｇの溶剤（又は混合溶剤）に対して、レーキ顔料の溶解量が１０ｍｇ以下であれば、当該溶剤（又は混合溶剤）において、当該レーキ顔料（染料）が分散可能であると判定することができる。
【００４７】
＜＜酸性色素誘導体＞＞
本発明における有機顔料は、酸性色素誘導体を含有するものであることが、本発明の前記効果を奏し易いために好ましい。酸性色素誘導体を用いると、特に、微分散化が可能であり、カラーフィルタ用に使用したときに、分散安定性が高い、コントラストが高い、光の透過率が高い、高輝度となる、顔料分散液が得られる等のために好ましい。
また、酸性色素誘導体を用いると、本発明における特定金属元素の低減の効果がより発揮され、上記効果を相乗的に奏することができる。
【００４８】
ここで「酸性色素誘導体」とは、その化学構造中に酸性基を有する色素誘導体を言い、特に好ましくは、アントラキノン顔料、ジケトピロロピロール顔料、アゾ顔料、キノフタロン顔料、ジオキサジン顔料及びフタロシアニン顔料からなる群から選ばれた１種以上の顔料骨格を有し、酸性基を有する色素誘導体である。
酸性色素誘導体の中でも、キノフタロン顔料の顔料骨格を有し、酸性基を有する色素誘導体であるキノフタロン顔料誘導体が、分散性を向上させる点でより好ましい。
【００４９】
上記顔料誘導体の酸性基としては、スルホ基、スルホンアミド基、カルボキシ基、及び、該官能基の金属塩若しくはアンモニウム塩からなる群より選ばれる少なくとも１つが好ましい。
顔料１分子に対しての酸性基の平均導入量は、特に限定はないが、０．５個〜５個が好ましく、０．６〜４個がより好ましく、０．７〜３．５個が特に好ましい。
酸性基の導入により、微分散化が可能となり、カラーフィルタ用に使用したときに、分散安定性が高い、コントラストが高い、光の透過率が高い、高輝度である、顔料分散液が得られるために好ましく、また、前記特定金属元素を低減することによって、相乗効果を奏し、前記効果を更に得ることができる。
【００５０】
本発明における有機顔料は、顔料と酸性色素誘導体とを含有することが好ましい。酸性色素誘導体は、顔料と相互作用し、顔料粒子を作製する際に、顔料表面に吸着したり、又は、取り込まれたりしている。
また、顔料の表面に吸着することにより、顔料の表面を酸性にし、有機顔料そのものよりも、顔料分散剤との親和性を高める、顔料分散剤との仲介役を果たす。
また、塩基性分散剤と相互作用する酸性色素誘導体が顔料表面に吸着することにより、塩基性分散剤を効率的に顔料表面に位置させることができる。これにより、微分散化や分散安定化が可能になり、カラーフィルタ用に使用したときに優れる。
【００５１】
本発明における有機顔料全体における、酸性色素誘導体の含有量は、特に限定されないが、顔料１００質量部に対して、０．５〜３０質量部であることが好ましく、１〜１５質量部であることがより好ましく、２〜１０質量部であることが特に好ましい。
上記下限値以上とすることで、安定分散や微分散を可能にし、前記した特定金属元素の低減との相乗効果を奏し、上記上限値以下とすることで酸性色素誘導体の過剰による色度の変化を抑制することができる。
【００５２】
本発明においては、有機顔料として、上記酸性色素誘導体を１種類でも２種以上用いてもよく、また、１種類の顔料に対しても、上記酸性色素誘導体を１種類でも２種以上用いてもよい。
【００５３】
上記酸性色素誘導体は、顔料粒子の分散体中に、どの段階で添加されてもよいが、酸性色素誘導体を、顔料表面に吸着させたり、取り込ませたりすることを考慮すると、顔料を製造する工程の中で顔料に添加することもでき、例えば、顔料を合成する工程中、ニーダー等により顔料をソルベントソルトミリングする工程中、該工程後の処理の工程中、アトライター等により顔料を乾式粉砕する工程中、分散している工程中、分散後の処理の工程中等に添加することができる。
再沈法において良溶媒又は貧溶媒に添加しておくこともでき、顔料粒子の析出後、又は、その後に濃縮若しくは再分散をするときに添加しておくこともできる。
【００５４】
本発明によれば、更に、分散剤が後述する（塩型）塩基性ブロック型分散剤又は（塩型）塩基性グラフト型分散剤であることにより、その塩形成部位が、顔料、及び、特に顔料表面に吸着された酸性色素誘導体に対する吸着性が強く、一方で、溶剤に対して親和性を有する高分子分散剤の主鎖及び側鎖により、カラーフィルタ用顔料分散液の分散性が向上して、有機顔料濃度を上げられ、低粘度化が達成でき、顔料分散液の経時変化を抑制でき、その結果、カラーフィルタ用着色組成物の評価において現像性が向上する。
【００５５】
＜＜顔料の粒径＞＞
有機顔料の粒径は、特に限定はないが、３０ｎｍ〜５００ｎｍが好ましく、４０ｎｍ〜３００ｎｍがより好ましく、５０ｎｍ〜２００ｎｍが特に好ましい。
粒径が小さ過ぎると、分散性や再溶解性が低下し、また、微紛による汚染等により作業性が低下する場合がある。
一方、粒径が大き過ぎると、分散性、分散安定性、耐光性等が悪くなり、カルシウム（Ｃａ）、鉄（Ｆｅ）等の特定金属の含有量削減の効果が現れ難くなり、前記した本発明の効果が奏されず、特に、良好なコントラストを得ることができない。
【００５６】
ここで「再溶解性」とは、一度乾燥したカラーフィルタ用着色組成物の固形分が再度溶剤に溶解する性質をいう。例えば、ダイコーターによる塗布を行う際にダイリップ先端にカラーフィルタ用着色組成物が付着すると、乾燥によって固化物が発生するが、塗布が再開された際に固化物がカラーフィルタ用着色組成物に溶解し易くないと、ダイリップ上の固化物が一部剥離し、カラーフィルタの着色層に付着し易く、異物欠陥の原因となる。
【００５７】
＜分散剤＞
本発明における分散剤としては、公知の分散剤の中から適宜選択して用いることができ、例えば、カチオン系、アニオン系、ノニオン系、両性、シリコーン系、フッ素系等の界面活性剤；高分子分散剤；低分子分散剤等を使用できる。中でも、均一に、微細に分散し得る点から、高分子分散剤（高分子の界面活性剤も含む）が好ましい。
【００５８】
高分子分散剤としては、例えば、変性ポリウレタン、変性ポリアクリレート、変性ポリエステル、変性ポリアミド等の高分子分散剤を挙げることができる。
具体的には、「（メタ）アクリル酸エステル等の不飽和カルボン酸エステル」の（共）重合体類；「（メタ）アクリル酸等の不飽和カルボン酸の（共）重合体」の（部分）アミン塩、（部分）アンモニウム塩若しくは（部分）アルキルアミン塩類；「１級、２級若しくは３級アミノ基を有する（メタ）アクリル酸エステル等の不飽和カルボン酸エステル」の（共）重合体、当該（共）重合体のアミノ基の（部分）塩、当該（共）重合体のアミノ基の（部分）酸変性物；「水酸基含有（メタ）アクリル酸エステル等の水酸基含有不飽和カルボン酸エステル」の（共）重合体やそれらの変性物；ポリウレタン類；不飽和ポリアミド類；ポリシロキサン類；長鎖ポリアミノアミドリン酸塩類；ポリ（低級アルキレンイミン）と遊離カルボキシ基含有ポリエステルとの反応により得られるアミドやそれらの塩類；等を挙げることができる。
【００５９】
＜＜高分子分散剤と低分子分散剤＞＞
本発明における「分散剤」は特に限定はなく、顔料の分散に公知の高分子分散剤や低分子分散剤が使用できる。
【００６０】
高分子分散剤としては、例えば、ランダム（共）重合体よりなるランダム型分散剤；ブロック共重合体よりなるブロック型分散剤；主鎖に対してところどころに側鎖としてペンダントに（枝のように）繰り返し単位を結合させたグラフト（共）重合体等よりなるグラフト型分散剤；等が挙げられる。
また、（共）重合体の構成単位の少なくとも一部が塩構造になった塩型分散剤も好ましいものとして挙げられる。かかる塩型は、上記ランダム型分散剤、ブロック型分散剤及びグラフト型分散剤の全てに当てはまり、それらは好適に使用される。
【００６１】
高分子分散剤としては、例えば、ポリ（メタ）アクリル酸エステル等の不飽和カルボン酸エステルの（共）重合体；ポリ（メタ）アクリル酸等の不飽和カルボン酸の（共）重合体の（部分）アミン塩、（部分）アンモニウム塩や（部分）アルキルアミン塩類；水酸基含有ポリ（メタ）アクリル酸エステル等の水酸基含有不飽和カルボン酸エステルの（共）重合体やそれらの変性物；ポリウレタン類；不飽和ポリアミド類；ポリシロキサン類；長鎖ポリアミノアミドリン酸塩類；ポリ（低級アルキレンイミン）と遊離カルボキシ基含有ポリエステルとの反応により得られるアミドやそれらの塩類、側鎖にポリエステル基を有する（メタ）アクリレートの共重合体等を挙げることができる。
【００６２】
中でも、ポリ（メタ）アクリル酸塩、マレイン酸ナトリウム−オレフィン共重合体、末端カルボキシ基含有ポリエステル（例えば、特公昭５４−３４００９号公報等）；テトラキス（２−ヒドロキシアルキル）エチレンジアミンを出発物質とする酸性基及び／又は塩基性基を有するポリエステル（特開平２−２４５２３１号公報等）；マクロモノマー（片末端に重合性不飽和基を有するオリゴマー）、水酸基を有するモノマー、カルボキシ基含有モノマーが共重合してなる共重合体（特開平８−２５９８７６号公報等）；マクロモノマー（片末端に重合性不飽和基を有するオリゴマー）、窒素原子を有するモノマーが共重合してなる共重合体（特開平１０−３３９９４９号公報等）等が好ましい。
【００６３】
低分子分散剤としては、例えば、スルホン酸基、カルボン酸基等を有するアニオン性化合物；脂肪族アミンの塩、４級アンモニウム塩等を有するカチオン性化合物；水酸基、オキシエチレン鎖等を有する非イオン性化合物；高分子化合物；等が挙げられる。
具体的には、例えば、ソルビタン脂肪酸エステル、ポリオキシエチレンアルキルアミン、アルキルジアミン、アルカノールアミン誘導体（米国特許第３５３６５１０号）等が挙げられる。
【００６４】
分散剤の中でも高分子分散剤が好ましく、高分子分散剤の中でも、塩基性ブロック型分散剤及び／又は塩基性グラフト型分散剤であることが、顔料吸着部位と溶剤親和部位が機能分離されており、後記する「カルシウム（Ｃａ）と鉄（Ｆｅ）の合計含有量」、また「カルシウム（Ｃａ）と鉄（Ｆｅ）の合計含有量に加えて、更にマグネシウム（Ｍｇ）とアルミニウム（Ａｌ）とクロム（Ｃｒ）の合計含有量」を一定値以下にすることによる、分散安定性、着色画像性、現像性等の前記本発明の効果との相乗効果がある点、前記した酸性色素誘導体と併用したときの相乗効果がある点等から好ましい。
【００６５】
ここで、「分散剤が、塩基性ブロック型分散剤及び／又は塩基性グラフト型分散剤であること」とは、分散剤が塩基性ブロック型分散剤であること、塩基性グラフト型分散剤であること、塩基性ブロック型分散剤と塩基性グラフト型分散剤とを併用していること、塩基性ブロック型分散剤であり同時に塩基性グラフト型分散剤でもある分散剤であること、の何れをも意味している。また、塩基性ブロック型分散剤でも塩基性グラフト型分散剤でもない分散剤の併用は排除していない。
【００６６】
＜＜塩基性ブロック型分散剤＞＞
「塩基性ブロック型分散剤」とは、アミノ基、モノアルキルアミノ基、ジアルキルアミノ基、アミド基；それらの塩；トリアルキルアンモニウム基；等の塩基性基を有するモノマー（以下、「ａモノマー」と略記する）と、該モノマーとは異なる他のモノマー（以下、「ｂモノマー」と略記する）とのブロック共重合体よりなる分散剤を言い、２元共重合体でもよく、３元以上の共重合体でもよい。なお、「ａモノマー」には、上記「アルキル」を、「アリール」、「アラルキル」、「アルケニル」等と言い換えたものも含まれる。
【００６７】
上記ａモノマーとしては、４級アンモニウム塩基、及び／又は、窒素に結合した水素が置換基で置換されていてもよい２級又は３級アミノ基又はそれらの塩を含有する（メタ）アクリレート化合物が好ましく、特に好ましくは、３級アミノ基及び／又は４級アンモニウム塩基である。
【００６８】
上記ａモノマーとしては、下記一般式（１）で表される構成単位を与えるもの、又は、下記一般式（１）で表される構成単位の塩型（後述する）がより好ましい。すなわち、本発明においては、上記分散剤が下記一般式（１）で表される構成単位を含む塩基性ブロック共重合体又はその塩型である前記のカラーフィルタ用顔料分散液が好ましい。
【化１】
2017090930.tif 000002
［一般式（１）中、Ｒ１は水素原子又はメチル基、Ａは２価の連結基、Ｒ２及びＲ３は、それぞれ独立して、水素原子又はヘテロ原子を含んでもよい炭化水素基を表し、Ｒ２及びＲ３が互いに結合して環構造を形成してもよい。］
【００６９】
塩を構成しているものとしては、具体的には、例えば、塩基性ブロック共重合体を形成するユニットである等の３級アミノ基を、スルホン酸化合物、リン酸化合物等の酸によって塩形成したものが挙げられる。
また、塩基性ブロック共重合体を形成するユニットであるジメチルアミノエチル（メタ）アクリレート等の３級アミノ基に、ハロゲン化アリール、ハロゲン化アラルキル等により４級アンモニウム塩としたものが挙げられる。
【００７０】
上記ａモノマーが上記一般式（１）で表される繰り返し単位を与えるものである場合、適宜他の重合可能なモノマーと共重合した後に、アミノ基と反応する化合物、例えば、スルホン酸化合物、リン酸化合物、カルボン酸化合物等の酸化合物；ハロゲン化アリール、ハロゲン化アルキル、ハロゲン化アラルキル等のハロゲン化合物；等と反応させて、一部又は全部を４級アンモニウム塩としてもよい。
【００７１】
上記スルホン酸化合物としては、下記一般式（２）で表される化合物が挙げられる。すなわち、前記塩形成したものとしては、上記ブロック共重合体が、上記一般式（１）で表される構成単位の少なくとも一部の窒素がカチオンとなり、下記一般式（２）で表される化合物よりなる群から選ばれる１種以上の化合物がアニオンとなり、それらが塩を形成してなる塩型ブロック共重合体である前記のカラーフィルタ用顔料分散液が好ましい。
【００７２】
【化２】
2017090930.tif 000003
［一般式（２）において、Ｒａは、炭素数１〜２０の直鎖、分岐鎖若しくは環状のアルキル基；置換基を有してもよいビニル基、フェニル基若しくはベンジル基又は−Ｏ−Ｒｅを表し、Ｒｅは、炭素数１〜２０の直鎖、分岐鎖若しくは環状のアルキル基；置換基を有してもよいビニル基、フェニル基若しくはベンジル基；又は炭素数１〜４のアルキレン基を介した（メタ）アクリロイル基を表す。］
【００７３】
上記「ハロゲン化アリール、ハロゲン化アルキル、ハロゲン化アラルキル等のハロゲン化合物」としては、下記一般式（３）で表される化合物が挙げられる。すなわち、前記塩形成したものとしては、上記ブロック共重合体が、上記一般式（１）で表される構成単位の少なくとも一部の窒素がカチオンとなり、下記一般式（３）で表される化合物よりなる群から選ばれる１種以上の化合物がアニオンとなり、それらが塩を形成してなる塩型ブロック共重合体である前記のカラーフィルタ用顔料分散液が好ましい。
【００７４】
【化３】
2017090930.tif 000004
［一般式（３）において、Ｒｂ、Ｒｂ’及びＲｂ”は、それぞれ独立に、水素原子；酸性基若しくはそのエステル基；置換基を有してもよい炭素数１〜２０の、直鎖、分岐鎖若しくは環状のアルキル基；置換基を有してもよいビニル基、フェニル基若しくはベンジル基；又は−Ｏ−Ｒｆを表し、Ｒｆは、置換基を有してもよい、炭素数１〜２０の直鎖、分岐鎖若しくは環状のアルキル基；置換基を有してもよい、ビニル基、フェニル基若しくはベンジル基；又は炭素数１〜４のアルキレン基を介した（メタ）アクリロイル基を表し、Ｘは、塩素原子、臭素原子又はヨウ素原子を表す。］
一般式（３）中のＸが、カウンターアニオン（Ｘ−）となり塩を形成する。
【００７５】
上記リン酸化合物としては、下記一般式（４）で表される化合物が挙げられる。すなわち、前記塩形成したものとしては、上記ブロック共重合体が、上記一般式（１）で表される構成単位の少なくとも一部の窒素がカチオンとなり、下記一般式（４）で表される化合物よりなる群から選ばれる１種以上の化合物がアニオンとなり、それらが塩を形成してなる塩型ブロック共重合体である前記のカラーフィルタ用顔料分散液が好ましい。
【００７６】
【化４】
2017090930.tif 000005
［一般式（４）において、Ｒｃ及びＲｄは、それぞれ独立に、水素原子；水酸基；炭素数１〜２０の、直鎖、分岐鎖若しくは環状のアルキル基；置換基を有してもよい、ビニル基、フェニル基若しくはベンジル基；又は−Ｏ−Ｒｅを表し、Ｒｅは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。ただし、Ｒｃ及びＲｄの少なくとも１つは炭素原子を含む。］
【００７７】
上記ａモノマーとしては、具体的には、（メタ）アクリル酸のジアルキルアミノアルキルエステル、（メタ）アクリル酸のジアリールアミノアルキルエステル、（メタ）アクリル酸のジアラルキルアミノアルキルエステル、（メタ）アクリル酸のジアルケニルアミノアルキルエステル、それらの塩等が挙げられる。「それらの塩」を形成する際に用いられる化合物としては、上記一般式（２）〜（４）で表される化合物が挙げられる。
【００７８】
より具体的には、例えば、ジメチルアミノエチル（メタ）アクリレート、ジメチルアミノプロピル（メタ）アクリレート、ジエチルアミノエチル（メタ）アクリレート、ジエチルアミノプロピル（メタ）アクリレート等の３級アミノ基含有化合物；これら３級アミノ基含有化合物の塩；Ｎ−メチロール（メタ）アクリルアミド、Ｎ，Ｎ−ジメチル（メタ）アクリルアミド、Ｎ，Ｎ−ジメチルアミノエチル（メタ）アクリルアミド、Ｎ，Ｎ−ジメチルアミノプロピル（メタ）アクリルアミド等のアミド類；（メタ）アクリロイルアミノプロピルトリメチルアンモニウムクロライド、（メタ）アクリロイルオキシエチルトリメチルアンモニウムクロライド、（メタ）アクリロイルオキシエチルトリエチルアンモニウムクロライド、（メタ）アクリロイルオキシエチルベンジルジメチルアンモニウムクロライド等の４級アンモニウム基含有化合物の塩；等が挙げられる。
【００７９】
特に好ましくは、ジメチルアミノエチル（メタ）アクリレート、ジメチルアミノエチル（メタ）アクリレートのスルホン酸塩、ジメチルアミノエチル（メタ）アクリレートのフェニルホスホン酸塩、（メタ）アクリロイルオキシエチルベンジルジメチルアンモニウムクロライド等が挙げられる。
【００８０】
前記ａモノマーが（共）重合した塩基性ブロック共重合体又はその塩型の分散剤は、カラーフィルタ用に使用したときに、微分散化や分散安定化が可能になり、顔料濃度を上げても良好な分散安定性を保持できる。すなわち、顔料分散液や着色組成物の高濃度化、それを用いて得られるカラーフィルタの、高演色化、薄膜化、高コントラスト化、良現像性、良再溶解性等が可能になり、金属の含有量を限定したこととの相乗効果で、前記した本発明の効果が発揮され易い。
【００８１】
有機顔料が前記ａモノマー（好ましくは一般式（１）で表される構成単位）に含まれる窒素部位にしっかり吸着して顔料分散性に優れたものになると共に、該窒素部位にしっかり吸着して分散剤に取り囲まれた有機顔料が現像時に分散剤に吸着したまま流され易くなり、基材上に有機顔料が取り残されることがなく、残渣の発生が抑制され易くなる。
また、同様に、窒素部位にしっかり吸着して分散剤に取り囲まれた有機顔料が、再溶解性の溶剤に分散剤に吸着したまま流され易くなる。
【００８２】
前記ｂモノマーとしては、例えば、芳香族基含有モノマーとして、ベンジル（メタ）アクリレート、２−ヒドロキシ−３−フェノキシプロピル（メタ）アクリレート、フェノキシエチル（メタ）アクリレート等のアクリレート類；スチレン等のスチレン類；フェニルビニルエーテル等のビニルエーテル類；等が挙げられる。
更には、（メタ）アクリル酸メチル、（メタ）アクリル酸エチル（メタ）アクリル酸ｎ−プロピル、（メタ）アクリル酸イソプロピル、（メタ）アクリル酸ブチル、（メタ）アクリル酸オクチル、（メタ）アクリル酸２−エチルヘキシル、グリシジル（メタ）アクリレート、ヒドロキシエチル（メタ）アクリレート等の（メタ）アクリル酸エステル系モノマー；酢酸ビニル；アクリロニトリル；アリルアルキルエーテル等のアリル基含有化合物；等が挙げられる。
【００８３】
前記ｂモノマーとしては、カルボキシ基含有モノマーも好ましい。該カルボキシ基含有モノマーとは、共重合可能な不飽和二重結合とカルボキシ基を含有するモノマーを言う。
カルボキシ基含有モノマーとしては、例えば、（メタ）アクリル酸、ビニル安息香酸、マレイン酸、マレイン酸モノアルキルエステル、フマル酸、イタコン酸、クロトン酸、桂皮酸、（メタ）アクリル酸ダイマー等が挙げられる。
また、２−ヒドロキシエチル（メタ）アクリレート等の水酸基を有する単量体と、無水マレイン酸、無水フタル酸、シクロヘキサンジカルボン酸無水物等のような環状無水物との付加反応物；ω−カルボキシ−ポリカプロラクトンモノ（メタ）アクリレート等も挙げられる。
また、該カルボキシ基の前駆体として、無水マレイン酸、無水イタコン酸、無水シトラコン酸等の酸無水物を用いたカルボキシ基含有モノマーも挙げられる。
中でも、共重合性、コスト、溶解性等の点から、（メタ）アクリル酸が特に好ましい。
【００８４】
上記ｂモノマーの選択の包括的な理由としては、特にカラーフィルタ用に使用したときに、溶剤に対して親和性を有し、微分散化や分散安定化が可能になることが挙げられる。
【００８５】
ａモノマー若しくはその塩を含有する重合ブロックを「Ａ」、ｂモノマーを含有する重合ブロックを「Ｂ」とすると、本発明における塩基性ブロック型分散剤は、Ａ−Ｂブロック共重合体、Ａ−Ｂ−Ａブロック共重合体、Ｂ−Ａ−Ｂブロック共重合体、Ａ−Ｂ−Ａ−Ｂブロック共重合体、それ以上のブロック共重合体の何れでもよいが、好ましくは、Ａ−Ｂブロック共重合体である。
【００８６】
ａモノマー若しくはその塩を含むブロック共重合体は、ａモノマー若しくはその塩を含むブロック部分が有機顔料に吸着し、ａモノマー若しくはその塩を含まないブロック部分が、溶剤に対して親和性を有するため、有機顔料の分散性を向上させることができる。
【００８７】
本発明における塩基性ブロック共重合体の重量平均分子量（Ｍｗ）は、特に限定はないが、５００〜１０００００の範囲内であることが好ましく、１０００〜３００００の範囲内であることがより好ましく、３０００〜２００００の範囲内であることが特に好ましく、４０００〜１５０００が最も好ましい。
上記範囲内であることにより、「顔料を均一に分散させる濡れ性」と分散安定性とを両立させることが可能となる。また、本願の顔料分散剤を着色組成物の成分として用いる場合には、上限が上記値以下であると、分散液の粘度が高くなり過ぎず、現像性、解像性が低下せず、一方、下限が上記値以上であると十分な分散性が得られる。
【００８８】
ここで、重量平均分子量は（Ｍｗ）、ゲル・パーミエーション・クロマトグラフィー（ＧＰＣ）により、標準ポリスチレン換算値として求める。
塩基性ブロック共重合体の重量平均分子量（Ｍｗ）等の測定は、東ソー（株）製のＨＬＣ−８１２０ＧＰＣを用い、溶出溶剤を０．０１モル／Ｌの臭化リチウムを添加したＮ−メチルピロリドンとし、校正曲線用ポリスチレンスタンダードをＭｗ３７７４００、２１０５００、９６０００、５０４００、２０６５０、１０８５０、５４６０、２９３０、１３００、５８０（以上、Ｐｏｌｙｍｅｒ  Ｌａｂｏｒａｔｏｒｉｅｓ社製  Ｅａｓｉ  ＰＳ−２シリーズ）及びＭｗ１０９００００（東ソー（株）製）とし、測定カラムをＴＳＫ−ＧＥＬ  ＡＬＰＨＡ−Ｍ×２本（東ソー（株）製）として行われたものである。
【００８９】
また、アミン価は、特に限定はないが、好ましくは１５〜２００ｍｇＫＯＨ／ｇ、より好ましくは３０〜１５０ｍｇＫＯＨ／ｇ、特に好ましくは４０〜１３０ｍｇＫＯＨ／ｇである。
アミン価が小さ過ぎると十分な分散安定性が得られず、大き過ぎると溶剤への溶解性が低下する。
上記アミン価はＪＩＳ−Ｋ７２３７により求めることができる。
【００９０】
また、酸価は、０〜５０ｍｇＫＯＨ／ｇが好ましく、１〜３０ｍｇＫＯＨ／ｇがより好ましく、２〜１８ｍｇＫＯＨ／ｇが特に好ましい。この範囲であると現像特性が優れる。また、酸価が上記上限より大きいと、「レジストパターン剥がれ」が起き易くなる場合がある。
【００９１】
分子量、アミン価又は酸価が、上記範囲であると、分散され易く、顔料濃度を上げても良好な分散安定性を保持でき、現像性が良好で、金属の含有量を限定したこととの相乗効果で前記した本発明の効果が発揮され易い。
その結果、該顔料分散液を用いて得られたカラーディスプレイは、コントラストが高く、光の透過率が高く、高輝度のディスプレイとなる。
【００９２】
＜＜塩基性グラフト型分散剤＞＞
「塩基性グラフト型分散剤」とは、主鎖に対して側鎖として繰り返し単位が結合した（共）重合体よりなる塩基性の分散剤をいう。
具体的には、先に側鎖を合成しておき、それを（共）重合したもの、すなわち、片末端に重合不飽和基を有するマクロモノマー（片末端に重合性不飽和基を有し繰り返し単位を有するオリゴマー）等を重合成分とする（共）重合体よりなる分散剤が挙げられる。
また、先に主鎖を合成しておいてから、その主鎖に対して、ところどころに側鎖としてペンダントに（枝のように）繰り返し単位を結合させた（共）重合体よりなる分散剤が挙げられる。
【００９３】
「塩基性グラフト型分散剤」の塩基性は、どのように付与されていてもよいが、塩基性を有する窒素原子含有モノマーを共重合させることにより塩基性が付与されているものが好ましい。
共重合させる塩基性のモノマーとしては特に限定はないが、具体的には、例えば、前記「塩基性ブロック型分散剤」の項で記載した前記「ａモノマー」が挙げられる。
【００９４】
前記「片末端に重合性基不飽和基を有するマクロモノマー」としては特に限定はなく公知のものが使用可能である。
かかるマクロモノマーにおける繰り返し単位を構成する重合成分としては、特に限定はないが、具体的には、例えば、スチレン、α−メチルスチレン等のスチレン系モノマー；（メタ）アクリル酸メチル、（メタ）アクリル酸エチル、（メタ）アクリル酸ｎ−プロピル、（メタ）アクリル酸イソプロピル、（メタ）アクリル酸ブチル、（メタ）アクリル酸オクチル、（メタ）アクリル酸２−エチルヘキシル、グリシジル（メタ）アクリレート、ベンジル（メタ）アクリレート、ヒドロキシエチル（メタ）アクリレート等の（メタ）アクリル酸エステル系モノマー；（メタ）アクリルアミド、Ｎ−メチロールアクリルアミド、Ｎ，Ｎ−ジメチルアクリルアミド、Ｎ，Ｎ−ジメチルアミノエチルアクリルアミド等の（メタ）アクリルアミド系モノマー；酢酸ビニル；アクリロニトリル；アリルアルキルエーテル等のアリル基含有化合物；等が挙げられる。本発明におけるマクロモノマーとしては、上記重合成分が重合した単位を有するものであることが好ましい。
【００９５】
「塩基性グラフト型分散剤」において、上記「片末端に重合性基不飽和基を有するマクロモノマー」と「共重合させる塩基性のモノマー」以外に、他の重合性モノマーが共重合されていてもよい。
かかる「他の重合性モノマー」としては、特に限定はないが、具体的には、例えば、前記「塩基性ブロック型分散剤」の項で記載した前記「ｂモノマー」が挙げられる。
【００９６】
マクロモノマーの導入率は、特に限定はないが、主鎖の繰り返し単位１００個中に、平均で０．１個〜２０個の割合で導入されることが好ましく、０．３個〜１０個の割合で導入されることが特に好ましい。
【００９７】
本発明における塩基性グラフト型分散剤の分子量は、特に限定はないが、ポリスチレン換算の重量平均分子量（Ｍｗ）として、通常１０００〜１０００００、好ましくは２０００〜４００００、より好ましくは３０００〜３００００、特に好ましくは４０００〜２５０００、更に好ましくは５０００〜２００００である。
上記範囲であると、分散され易く、「顔料分散液を調製する際の最終分散工程」で微分散化が可能となったり、分散時間の短縮が可能となったりする。その結果、該顔料分散液を用いて得られたカラーディスプレイは、コントラストが高く、光の透過率が高く、高輝度のディスプレイとなる。
【００９８】
＜＜市販品＞＞
本発明において、分散剤として用いられる市販品としては、限定はされないが、具体的には、例えば、ＥＦＫＡ−４０４６、ＥＦＫＡ−４０４７、ＥＦＫＡポリマー１０、ＥＦＫＡポリマー４００、ＥＦＫＡポリマー４０１、ＥＦＫＡポリマー４３００、ＥＦＫＡポリマー４３１０、ＥＦＫＡポリマー４３２０、ＥＦＫＡポリマー４３３０（以上、ＢＡＳＦジャパン（株）製）、Ｄｉｓｐｅｒｂｙｋ１１１、Ｄｉｓｐｅｒｂｙｋ１６１、Ｄｉｓｐｅｒｂｙｋ１６５、Ｄｉｓｐｅｒｂｙｋ１６７、Ｄｉｓｐｅｒｂｙｋ１８２、Ｄｉｓｐｅｒｂｙｋ２０００、Ｄｉｓｐｅｒｂｙｋ２００１、ＢＹＫ−ＬＰＮ６９１９、ＢＹＫ−ＬＰＮ２１１１６（以上、ビックケミー・ジャパン（株）製）、ＳＯＬＳＰＥＲＳＥ２４０００、ＳＯＬＳＰＥＲＳＥ２７０００、ＳＯＬＳＰＥＲＳＥ２８０００（以上、ルーブリゾール社製）、アジスパー（登録商標）ＰＢ８２１、ＰＢ８２２（味の素ファインテクノ（株）製）等が挙げられる。
【００９９】
＜溶剤＞
本発明の顔料分散液は、少なくとも、有機顔料、分散剤及び溶剤を含有するが、溶剤としては特に限定はなく、公知のものが用いられる。
【０１００】
具体的には、例えば、メタノール、エタノール、プロパノール等のアルコール類；テトラヒドロフラン等のエーテル類；プロピレングリコールモノメチルエーテル、プロピレングリコールジメチルエーテル、プロピレングリコールメチルエチルエーテル、プロピレングリコールモノエチルエーテル、プロピレングリコールジエチルエーテル等のアルキレングリコールエーテル類；ジプロピレングリコールモノメチルエーテル、ジプロピレングリコールジメチルエーテル、ジプロピレングリコールメチルエチルエーテル、ジプロピレングリコールモノエチルエーテル、ジプロピレングリコールジエチルエーテル等のジアルキレングリコールエーテル類；トリプロピレングリコールモノメチルエーテル、トリプロピレングリコールジメチルエーテル、トリプロピレングリコールメチルエチルエーテル、トリプロピレングリコールモノエチルエーテル、トリプロピレングリコールジエチルエーテル等のトリアルキレングリコールエーテル類；プロピレングリコールモノメチルエーテルアセテート、プロピレングリコールモノエチルエーテルアセテート等のアルキレングリコールモノアルキルエーテルアセテート類；ジプロピレングリコールモノメチルエーテルアセテート、ジプロピレングリコールモノエチルエーテルアセテート等のジアルキレングリコールモノアルキルエーテルアセテート類；トリプロピレングリコールモノメチルエーテルアセテート、トリプロピレングリコールモノエチルエーテルアセテート等のトリアルキレングリコールモノアルキルエーテルアセテート類；トルエン、キシレン等の芳香族炭化水素類；メチルエチルケトン、メチルプロピルケトン、メチルアミルケトン、シクロヘキサノン、４−ヒドロキシ−４−メチル−２−ペンタノン等のケトン類；２−ヒドロキシプロピオン酸エチル、２−ヒドロキシ−２−メチルプロピオン酸メチル、２−ヒドロキシ−２−メチルプロピオン酸エチル、３−メトキシ酢酸ブチル、３−メチルー３−メトキシ酢酸ブチル、エトキシ酢酸エチル、ヒドロキシ酢酸エチル、２−ヒドロキシ−２−メチルブタン酸メチル、３−メトキシプロピオン酸メチル、３−メトキシプロピオン酸エチル、３−エトキシプロピオン酸メチル、３−エトキシプロピオン酸エチル、酢酸エチル、酢酸ブチル、乳酸メチル、乳酸エチル等のエステル類；等が挙げられる。
これらの溶剤は単独で用いてもよく、２種以上を組み合わせてもよい。
【０１０１】
中でも、特に、プロピレングリコールモノエチルエーテルアセテート、プロピレングリコールモノメチルエーテルアセテート、プロピオン酸エトキシエチル、３−メトキシブチルアセテート、３−メトキシ−３−メチル−１−ブチルアセテート、２−ヒドロキシプロパン酸メチルが好ましい。
【０１０２】
＜含有割合＞
本発明のカラーフィルタ用顔料分散液において、有機顔料、分散剤及び溶剤の含有比率は特に限定はないが以下が好ましい。
有機顔料１００質量部に対して、分散剤が、５〜２００質量部が好ましく、１０〜１５０質量部がより好ましく、１５〜１００質量部が特に好ましく、２０〜６０質量部が最も好ましい。
また、顔料分散液１００質量部に対して、有機顔料が、３〜４０質量部が好ましく、５〜３５質量部がより好ましく、７〜３０質量部が特に好ましい。
【０１０３】
上記した「有機顔料と分散剤の含有比率」であると、顔料が分散され易く、優れた分散安定性が得られ、高い顔料濃度の顔料分散液が得られ、分散時間の短縮が可能となる。
その結果、該顔料分散液を用いて得られたカラーフィルタは、前記効果を発揮し、高演色、高コントラスト、薄膜化が可能、光の透過率が高く、高輝度のディスプレイとなる。
【０１０４】
また、上記した「有機顔料と溶剤の含有比率」であると、分散性、分散安定性等に優れ、好適な粘度に調整され、本発明の顔料分散液に、少なくとも重合開始剤及びアルカリ可溶性樹脂（及び好ましくは重合性多官能化合物）を含有させて着色組成物を得る際等に、それらの含有比率が最適値に調整し易いために好ましい。
【０１０５】
＜分散方法＞
上記した有機顔料を、分散剤存在の下、溶剤に分散して含有させる。湿式分散して含有させると本願発明の効果が特に発揮される。
【０１０６】
本発明においては、分散時間は特に限定されないが、顔料の分散粒径が好適となるように、０．０１〜５０時間が好ましく、０．０２〜３０時間がより好ましく、０．０５〜１０時間が特に好ましい。
【０１０７】
＜顔料分散液中の金属含有量＞
本発明のカラーフィルタ用顔料分散液は、該顔料分散液に含まれるカルシウム（Ｃａ）と鉄（Ｆｅ）の合計質量が、該顔料分散液全体に対して１８０質量ｐｐｍ以下であることを特徴とする。
カルシウム（Ｃａ）と鉄（Ｆｅ）の合計質量は、コスト等を考慮しなければ、少なければ少ないほど好ましいが、具体的には、該顔料分散液全体に対して、好ましくは１４０質量ｐｐｍ以下、より好ましくは７０質量ｐｐｍ以下、特に好ましくは３０質量ｐｐｍ以下、更に好ましくは１５質量ｐｐｍ以下、最も好ましくは５質量ｐｐｍ以下である。
【０１０８】
「顔料分散液に含まれるカルシウム（Ｃａ）と鉄（Ｆｅ）の合計質量」が、上記上限以下であると、顔料分散液に含有される顔料濃度を上げても良好に分散でき、経時でも分散安定性が良好に保持され、しかも高顔料濃度であるにもかかわらず経時劣化し難いカラーフィルタ用顔料分散液が得られる。
【０１０９】
また、「顔料分散液に含まれるカルシウム（Ｃａ）と鉄（Ｆｅ）の合計質量」が、上記上限以下の顔料分散液を用いてカラーフィルタ用着色組成物を製造すると、該着色組成物中の顔料濃度を上げることができ、その結果、低膜厚であっても高い色濃度を実現するカラーフィルタを得ることができる。
かかる顔料分散液を用いると、カラーフィルタの低膜厚化が達成され、視差混色が少なく、高演色が達成され、パターニングにおける現像性に優れた着色組成物やカラーフィルタを得ることができる。
【０１１０】
上記金属量が限定された顔料分散液を用いて得られる着色組成物では、顔料濃度を上げられ、良好な分散性能・分散安定性能が得られると共に、カラーフィルタ製造時の良好な現像特性が達成される。つまり、例えばアルカリ性の現像液に、未露光部が、該有機顔料と共に着色組成物中の組成物が溶解し易くなる。
【０１１１】
「顔料分散液に含まれるカルシウム（Ｃａ）と鉄（Ｆｅ）の合計質量」の下限は、特に限定はないが、１質量ｐｐｍ以上が好ましく、３質量ｐｐｍ以上が特に好ましい。上記下限以上であると、分散性の向上と現像性の向上については十分なので、金属元素の過剰な除去に要するコストがかからない。
【０１１２】
本発明のカラーフィルタ用顔料分散液は、更に、該顔料分散液に含まれるマグネシウム（Ｍｇ）とアルミニウム（Ａｌ）とクロム（Ｃｒ）の合計質量が、該顔料分散液全体に対して２００質量ｐｐｍ以下であることが好ましい。
顔料分散液に含まれるマグネシウム（Ｍｇ）とアルミニウム（Ａｌ）とクロム（Ｃｒ）の合計質量は、該顔料分散液全体に対して、より好ましくは１４０質量ｐｐｍ以下、特に好ましくは６０質量ｐｐｍ以下、更に好ましくは２０質量ｐｐｍ以下である。
【０１１３】
「顔料分散液に含まれるカルシウム（Ｃａ）と鉄（Ｆｅ）の合計質量」が前記上限以下であり、かつ、「顔料分散液に含まれるマグネシウム（Ｍｇ）とアルミニウム（Ａｌ）とクロム（Ｃｒ）の合計質量」が、上記上限以下であると、顔料分散液に含有される顔料濃度を上げても更に良好に分散でき、経時でも更に分散安定性が良好に保持され、しかも高顔料濃度であるにもかかわらず更に経時劣化し難いカラーフィルタ用顔料分散液が得られる。
【０１１４】
「顔料分散液に含まれるカルシウム（Ｃａ）と鉄（Ｆｅ）の合計質量」が前記上限以下であり、かつ、カルシウム（Ｃａ）が、該顔料分散液全体に対して、１６０質量ｐｐｍ以下が好ましく、１００質量ｐｐｍ以下がより好ましく、６０質量ｐｐｍ以下が特に好ましく、３０質量ｐｐｍ以下が更に好ましい。
また、「顔料分散液に含まれるカルシウム（Ｃａ）と鉄（Ｆｅ）の合計質量」が前記上限以下であり、かつ、鉄（Ｆｅ）が、該顔料分散液全体に対して、３０質量ｐｐｍ以下が好ましく、２０質量ｐｐｍ以下がより好ましく、１０質量ｐｐｍ以下が特に好ましく、５質量ｐｐｍ以下が更に好ましい。
上記上限以下であると、前記した本発明の効果が特に奏される。
【０１１５】
「顔料分散液に含まれるカルシウム（Ｃａ）と鉄（Ｆｅ）の合計質量」が前記上限以下であり、かつ、「顔料分散液に含まれるカルシウム（Ｃａ）と鉄（Ｆｅ）とマグネシウム（Ｍｇ）とアルミニウム（Ａｌ）とクロム（Ｃｒ）の合計質量」が、該顔料分散液全体に対して、２９０質量ｐｐｍ以下が好ましく、２６０質量ｐｐｍ以下がより好ましく、１９０質量ｐｐｍ以下が特に好ましく、１００質量ｐｐｍ以下が更に好ましく、５０質量ｐｐｍ以下が最も好ましい。
上記上限以下であると、前記した本発明の効果が特に奏される。
【０１１６】
＜作用原理＞
分散安定性の向上等、本発明の前記効果を発揮する作用原理は、発明の範囲を限定するものではないが、以下のように考えられる。
すなわち、有機顔料近傍に、カルシウム（Ｃａ）や鉄（Ｆｅ）、又は、前記特定金属元素が多く存在する場合、分散剤の有機顔料への吸着が阻害されると推定される。また、分散性向上に寄与する塩型の分散剤や酸性色素誘導体が、前記特定金属元素と塩形成することで、該分散剤や酸性色素誘導体が分散性の向上に寄与できなくなると推定される。
【０１１７】
また、上記分散性の低下に与える影響は、ナトリウムイオン（Ｎａ＋）、カリウムイオン（Ｋ＋）等の１価の陽イオンより、特定金属元素の陽イオンのような２価以上の陽イオンの方が大きい可能性も考えられる。金属陽イオンの価数の大きい方が凝集性に与える影響が高いので、「何れも２価以上の価数をとる金属元素であるＣａとＦｅの合計質量の上限、更には、同様に何れも２価以上の価数をとる金属元素であるＭｇとＡｌとＣｒの合計質量の上限」が抑えられた結果、「分散安定性」が向上したとも考えられる。
また、３価の陽イオンを与える金属元素であるＦｅの含有量を抑えたことが、更に好ましくは、Ｆｅの含有量を抑えた上に、同じく３価の陽イオンを与える金属元素であるＡｌやＣｒの含有量をも抑えたことが、分散安定性の向上に大きく影響したとも考えられる。
【０１１８】
よって、前記特定金属元素の含有量が本発明で規定したように少ない場合には、上記の障害が起こり難く、そのため分散性及び後述する現像性が向上したと推定される。
【０１１９】
＜顔料分散液中の金属含有量の低減方法＞
本発明の顔料分散液は、少なくとも、有機顔料、分散剤及び溶剤を含有するが、上記金属は、顔料分散液の原料となる有機顔料、分散剤、溶剤等から持ち込まれる。また、撹拌、混合、分散等に使用される装置からも混入され得る。従って、上記原料及び装置から前記金属の混入を防ぐことが好ましい。
特に、有機顔料から持ち込まれる前記金属の量が多いことから、有機顔料から該金属を除去することがより好ましい。
更には、配合する有機顔料から、また酸性色素誘導体を用いる場合はそれも含めて、それら着色剤から前記金属の量を低減しておくことが特に好ましい。
【０１２０】
有機顔料中の前記金属の除去方法は、特に限定はなく、顔料の製造工程において除去してもよいし、製造された顔料から特定の除去方法で前記金属を除去してもよい。
製造された顔料から前記金属を除去する方法は、アルコール、水等の液体による洗浄が好ましいが、コストの面で水による洗浄方法（以下、単に「水洗」と略記する場合がある）が特に好ましいものとして挙げられる。
【０１２１】
また、上記「水洗」等の「液体による洗浄」以外にも、顔料製造工程における製造用装置の部材に、鉄、ステンレス等の鉄を含有する金属；クロムめっきされた部材；等の金属製のものを使用しないことが好ましい。
「製造用装置の部材」としては、ボールミルにおけるボール、ビーズミルにおけるビーズ等のメディア；顔料製造容器、分散容器、表面処理容器、乾燥容器、濾過容器等の内壁；粉砕機の部材；撹拌装置の部材；等が挙げられる。
【０１２２】
除去方法は、特に好ましくは水洗である。該水洗は、顔料を水に懸濁状態にして回分法で懸洗してもよいし、流水を用いて連続法で処理してもよい。
【０１２３】
本発明の顔料分散液に用いられる有機顔料に含有される特定金属元素の量は、以下を調整したり最適化したりして達成できる。
すなわち、有機顔料に含有される特定金属元素の量の減少手段としては、使用する水洗水中に含まれる特定金属元素の含有量を減少させておく（十分該金属量を減らした脱塩水を使用する）、該水洗を、流水を用いた連続法で行う、水洗が回分法の場合は水洗回数を多くする、連続法でも回分法でも顔料の量に対する水洗水の量を増やす、水洗水の温度を高くする、水洗水のｐＨを調整する、水洗時の撹拌器具を最適化する、水洗時間を長くする、等が挙げられる。
【０１２４】
中でも、水洗の回数を増やした回分法、流水を用いた連続法、又は、水洗水の温度を上げる方法が特に好ましい。
水洗水の温度は、２０℃〜８０℃の範囲が、所定の金属が効率的に除去できる点からより好ましく、３０℃〜７０℃の範囲が特に好ましく、４０℃〜６０℃の範囲が更に好ましい。
中でも、流水を用いた連続法等が好適で、その場合、流水の使用量は、有機顔料１質量部に対して、流水３０質量部〜４００００質量部が好ましく、４０質量部〜２００００質量部がより好ましく、５０質量部〜１００００質量部が特に好ましく、６０質量部〜５０００質量部が更に好ましい。
【０１２５】
水洗に用いられる脱イオン水は、原水を強酸性若しくは弱酸性陽イオン交換樹脂、強塩基性若しくは弱塩基性陰イオン交換樹脂、イオン交換膜、キレート樹脂、活性炭、抗菌性活性炭等の処理剤から選ばれる少なくとも１種、好ましくは上記の処理剤を２種以上組み合わせて処理したり、（減圧）蒸留したりして得られるものであることが好ましい。
【０１２６】
水洗は、特に限定されるわけではないが、公知の方法で製造された前記の有機顔料を、前記の脱イオン水中に懸濁し、真空式ろ過機、ベルトプレス、遠心分離機、ヌッチェ漏斗等を用いて、脱イオン水を連続的に供給して連続的に洗浄する連続法や、フィルタープレス、ホモジナイザー（高圧若しくは低圧ホモジナイザー、超音波ホモジナイザー等）、サンドミル、ボールミル、ロールミル、マグネチックスターラー等の攪拌機で、有機顔料を分散させながら洗浄する回分法が好ましい。
【０１２７】
中でも、使用材質や使用メディアから、カルシウム（Ｃａ）、鉄（Ｆｅ）、マグネシウム（Ｍｇ）、アルミニウム（Ａｌ）、クロム（Ｃｒ）等の金属の混入を低減するために、高圧若しくは低圧ホモジナイザー、超音波ホモジナイザー等のホモジナイザーがより好ましく、超音波ホモジナイザーが、上記金属の混入量低減、コスト低減の面等から特に好ましい。
【０１２８】
また、上記攪拌機を用い有機顔料を分散させながら洗浄する際に、水を連続的に供給し、流水を用いて連続法で処理することも好ましい。すなわち、上記攪拌機と連続法を組み合わせて使用することも、特定金属元素の低減のために好ましい。
【０１２９】
上記の洗浄工程中で、上記脱イオン水中に、有機顔料中の金属塩、遊離金属、その他無機塩等の不純物を抽出させる。洗浄後、その懸濁液を濾過して脱イオン水中に抽出させられた不純物を濾液として除去する。
次いで、上記で得られた顔料のウェットケーキを再度脱イオン水中に懸濁し、必要に応じて、上記と同様の工程にて洗浄処理を数回行い、その都度、不純物を濾液として除去し、最終的に得られた顔料のウェットケーキを乾燥して、顔料分散液に配合用の有機顔料を得ることが好ましい。洗浄効果とコストのバランスから、上記「数回」は、２回〜５０回が好ましく、３回〜４０回がより好ましく、４回〜３０回が特に好ましく、５回〜２０回が更に好ましい。有機顔料１質量部に対して用いられるトータルの脱イオン水の（特に）好ましい質量は、前記した「流水を用いた連続法」の場合と同様である。
【０１３０】
すなわち、水洗の好ましい態様は、有機顔料を「高圧若しくは低圧ホモジナイザー、サンドミル、ボールミル、ロールミル、マグネチックスターラー等」の攪拌機を用い、該有機顔料を水に分散させながら回分法又は連続法で洗浄し、濾過後、新たな水の中に懸濁して水洗し、回分法の場合は上記工程を複数回繰り返し、濾過して乾燥する、ことである。
【０１３１】
また、前記洗浄工程の最終の濾液の電気伝導度は、２０μＳ／ｃｍ以下（特に好ましくは、０．０５μＳ／ｃｍ〜５μＳ／ｃｍ）であることが好ましい。上記の電気伝導度が、上記範囲を超えるような水洗方法であると、顔料の水洗不足が起こり、前記した金属の量が本発明の範囲に減少した顔料分散液ができない場合がある。
すなわち、顔料の水洗に使用された脱イオン水の電気伝導度に匹敵するレベルまで洗浄処理を繰り返して行い、顔料中の不純物を皆無に近づけることにより、該顔料を使用して得られる顔料分散液は、前記した本発明の効果を発揮する。
【０１３２】
また、本発明の顔料分散液の調製に使用される有機顔料に関する前記洗浄工程の最終は、濾液のＩＣＰ（Inductively Coupled Plasma）発光分光分析によっても確認できる。濾液のＩＣＰ測定は、実施例中の測定例＜顔料分散液中の金属の定量＞に記載の方法において、測定例中の「顔料分散液」を「濾液」に代えて同様に行う。
【０１３３】
前記洗浄工程の最終の濾液中の含有量は、カルシウム（Ｃａ）と鉄（Ｆｅ）の何れもが検出限界以下であることが好ましく、カルシウム（Ｃａ）、鉄（Ｆｅ）、マグネシウム（Ｍｇ）、アルミニウム（Ａｌ）及びクロム（Ｃｒ）の何れもが検出限界以下であることがより好ましく、カルシウム（Ｃａ）、鉄（Ｆｅ）、マグネシウム（Ｍｇ）、アルミニウム（Ａｌ）、クロム（Ｃｒ）、ナトリウム（Ｎａ）及びカリウム（Ｋ）の何れもが検出限界以下であることが特に好ましい。
ここで、本発明の測定方法（ＩＣＰ（Inductively Coupled Plasma）発光分光分析）における検出限界は０．０１ｐｐｍ未満である。
【０１３４】
上記の濾液中の不純物である各金属原子の「ＩＣＰ測定による含有量」や「濾液の電気伝導度」が上記の上限値を超える場合は、顔料分散液中の前記所定の金属の含有量が前記した本発明の範囲に入らない場合があるため、高顔料濃度の顔料分散液が低粘度（最適粘度）で調製できない場合や分散安定性が達成されない場合がある。
このため、前記の顔料の調製の際に、濾液中の上記金属原子の含有量や濾液の電気伝導度が上記数値範囲になるまで、洗浄処理を繰り返すことが好ましい。
【０１３５】
＜顔料分散液の態様＞
本発明の顔料分散液中の顔料の平均分散粒径は特に限定はないが、８ｎｍ〜１５０ｎｍが好ましく、１０ｎｍ〜１００ｎｍがより好ましく、１２ｎｍ〜７０ｎｍが特に好ましい。
ここで、顔料分散液中の顔料の平均分散粒径（以下、単に「平均分散粒径」と略記する場合がある）は、少なくとも溶剤を含有する分散媒体中に分散している顔料粒子の分散粒径であって、レーザー光散乱粒度分布計により測定されるものである。レーザー光散乱粒度分布計による粒径の測定としては、顔料分散液に用いられている溶剤で、顔料分散液をレーザー光散乱粒度分布計で測定可能な濃度に適宜希釈し（例えば、１０００倍等）、レーザー光散乱粒度分布計（例えば、日機装社製ナノトラック粒度分布測定装置ＵＰＡ−ＥＸ１５０）を用いて、動的光散乱法により２３℃にて測定する。ここでの平均分散粒径は、体積平均粒径である。
【０１３６】
平均分散粒径が小さ過ぎると、耐光性が低下する場合があり、一方、平均分散粒径が大き過ぎると、該顔料分散液を用いて得られたカラーフィルタを用いたディスプレイは、コントラストが低かったり、光の透過率が低かったり、高輝度のディスプレイとならなかったりする場合がある。
【０１３７】
分散後、通常０．０５μｍ〜１０μｍ、好ましくは０．１μｍ〜５μｍのフィルタ等で濾過して、本発明の顔料分散液とすることが好ましい。
【０１３８】
＜カラーフィルタ用着色組成物＞
本発明の顔料分散液は、カラーフィルタ材料、カラーフィルタ用着色組成物、カラーフィルタ用感光性着色樹脂組成物、液晶ディスプレイ材料、有機ＥＬディスプレイ材料等に好適に使用できる。特に、カラーフィルタ用着色組成物として有用である。
本発明の他の態様は、前記の本発明のカラーフィルタ用顔料分散液、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であることを特徴とするカラーフィルタ用着色組成物である。
アルカリ可溶性樹脂に重合性官能基があって、該アルカリ可溶性樹脂の重合性官能基だけが重合してもよいが、カラーフィルタ用着色組成物には、更に重合性多官能化合物が含有されていることも好ましい。
【０１３９】
本発明の顔料分散液を使用したカラーフィルタ用着色組成物は、前記した本発明の効果を奏する。
【０１４０】
＜＜アルカリ可溶性樹脂＞＞
アルカリ可溶性樹脂は、特に限定はなく、アルカリ性の現像液で好適に現像できるものであれば使用可能である。
該アルカリ可溶性樹脂としては、好ましくは、酸基を有するモノマーを共重合成分とする共重合体である。また、重合体に後から酸基を導入したものであってもよい。
【０１４１】
ここで、酸基を有するモノマーとしては、（メタ）アクリル酸、イタコン酸（メチレンコハク酸）等のカルボキシ基を有するモノマー；４−ヒドロキシフェニルマレイミド等のフェノール性水酸基を有するモノマー；無水マレイン酸、無水イタコン酸等のカルボン酸無水物基を有するモノマー；等が挙げられる。
【０１４２】
また、本発明におけるアルカリ可溶性樹脂は、ラジカル重合性二重結合が導入されたものが、感度が向上する点、着色組成物が像露光され光硬化し、未露光部が現像された結果、強固な塗膜ができる点等から好ましい。
ラジカル重合性二重結合を導入するには、例えば、重合後にラジカル重合性二重結合を導入し得るモノマーを（共）重合した後に、後述するようなラジカル重合性二重結合を側鎖に導入する。
かかる「重合後にラジカル重合性二重結合を導入し得るモノマー」としては、例えば、（メタ）アクリル酸、イタコン酸等のカルボキシ基を有するモノマー；無水マレイン酸、無水イタコン酸等のカルボン酸無水物基を有するモノマー；等が挙げられる。
【０１４３】
ラジカル重合性二重結合の導入に用いられる化合物としては、グリシジル（メタ）アクリレート、３，４−エポキシシクロヘキシルメチル（メタ）アクリレート、ｏ−又はｍ−又はｐ−ビニルベンジルグリシジルエーテル等の「エポキシ基とラジカル重合性二重結合」を有する化合物が挙げられる。
「重合後にラジカル重合性二重結合を導入し得るモノマー」の酸基に、「エポキシ基とラジカル重合性二重結合」を有する化合物のエポキシ基が反応して、ラジカル重合性二重結合が導入されたアルカリ可溶性樹脂が得られる。
【０１４４】
該アルカリ可溶性樹脂には、上記の他に、これらと共重合可能なモノマーを使用することができ、該モノマー（以下、「他のモノマー」と略記する）として、エチレン性不飽和二重結合を有するモノマーが挙げられ、具体的には、例えば、スチレン、α−メチルスチレン等のスチレン系モノマー；（メタ）アクリル酸メチル、（メタ）アクリル酸エチル（メタ）アクリル酸ｎ−プロピル、（メタ）アクリル酸イソプロピル、（メタ）アクリル酸ブチル、（メタ）アクリル酸オクチル、（メタ）アクリル酸２−エチルヘキシル、グリシジル（メタ）アクリレート、ベンジル（メタ）アクリレート、ヒドロキシエチル（メタ）アクリレート等の（メタ）アクリル酸エステル系モノマー；（メタ）アクリルアミド、Ｎ−メチロールアクリルアミド、Ｎ，Ｎ−ジメチルアクリルアミド、Ｎ，Ｎ−ジメチルアミノエチルアクリルアミド等の（メタ）アクリルアミド系モノマー；酢酸ビニル；アクリロニトリル；アリルアルキルエーテル等のアリル基含有化合物；ベンジルマレイミド、Ｎ−フェニルマレイミド等のマレイミド系モノマー；等が共重合される。
【０１４５】
前記、「酸基を有するモノマー」、「重合後にラジカル重合性二重結合を導入し得るモノマー」、「ラジカル重合性二重結合の導入に用いられる化合物」及び「他のモノマー」は、用いられる場合には、それぞれ１種又は２種以上が用いられて、（共）重合や反応に供される。
【０１４６】
本発明におけるアルカリ可溶性樹脂の酸価は、特に限定はないが、３０〜２００ｍｇＫＯＨ／ｇが好ましく、４０〜１５０ｍｇＫＯＨ／ｇがより好ましく、５０〜１２０ｍｇＫＯＨ／ｇが特に好ましい。
酸価は、上限が上記値以下だと基板との十分な密着性が得られ、下限が上記値以上だと十分なアルカリ現像性が得られる。
【０１４７】
本発明におけるアルカリ可溶性樹脂の分子量は、特に限定はないが、ポリスチレン換算の重量平均分子量（Ｍｗ）として、通常、３０００〜２５０００、好ましくは、４０００〜２００００、特に好ましくは、５０００〜１５０００である。
重量平均分子量（Ｍｗ）は、上限が上記値以下だと他の構成成分との相溶性が向上し、現像性が良くなり、また粘度が高くなり過ぎない。一方、下限が上記値以上だと、基板との密着性が向上する。
【０１４８】
＜＜重合性多官能化合物＞＞
重合性多官能化合物としては、特に限定はなく、公知の重合性多官能化合物が用いられる。
「重合性多官能化合物」は、１分子中に２個以上の重合性官能基を有するものであれば、特に限定はないが、例えば、ポリエステル（メタ）アクリレート、ポリエーテル（メタ）アクリレート、ウレタン（メタ）アクリレート、エポキシ（メタ）アクリレート等の多官能（メタ）アクリレート；ジアリルフタレート、トリアリルイソシアヌレート等の多官能アリル化合物；等が挙げられる。
【０１４９】
このうち、ポリエーテル（メタ）アクリレートとしては、具体的には、例えば、以下のものが挙げられる。
２官能（メタ）アクリレートとしては、例えば、１，４−ブタンジオールジ（メタ）アクリレート、１，６−ヘキサンジオールジ（メタ）アクリレート等の直鎖アルカンジオールジ（メタ）アクリレート；ジエチレングリコールジ（メタ）アクリレート、ポリエチレングリコール＃２００ジ（メタ）アクリレート、ジプロピレングリコールジ（メタ）アクリレート、トリプロピレングリコールジ（メタ）アクリレート、ポリプロピレングリコール＃４００ジ（メタ）アクリレート；ペンタエリスリトールジ（メタ）アクリレート等の３価以上のアルコールの部分（メタ）アクリル酸エステル；ビスフェノールＡジ（メタ）アクリレート、ビスフェノールＦジ（メタ）アクリレート等のビスフェノール系ジ（メタ）アクリレート；ネオペンチルグリコールジ（メタ）アクリレート；等が挙げられる。
【０１５０】
３官能（メタ）アクリレートとしては、例えば、グリセリントリ（メタ）アクリレート、グリセリンＰＯ変性トリ（メタ）アクリレート、トリメチロールプロパントリ（メタ）アクリレート、トリメチロールプロパンＥＯ変性トリ（メタ）アクリレート、トリメチロールプロパンＰＯ変性トリ（メタ）アクリレート、イソシアヌル酸ＥＯ変性トリ（メタ）アクリレート、イソシアヌル酸ＥＯ変性ε−カプロラクトン変性トリ（メタ）アクリレート、１，３，５−トリアクリロイルヘキサヒドロ−ｓ−トリアジン、ペンタエリスリトールトリ（メタ）アクリレート、ジペンタエリスリトールトリ（メタ）アクリレートトリプロピオネート等が挙げられる。
【０１５１】
４官能以上の（メタ）アクリレートとしては、例えば、ペンタエリスリトールテトラ（メタ）アクリレート、ジペンタエリスリトールペンタ（メタ）アクリレート、コハク酸変性ジペンタエリスリトールペンタ（メタ）アクリレート、ペンタエリスリトールトリ（メタ）アクリレートのコハク酸変性物、ジペンタエリスリトールペンタ（メタ）アクリレートモノプロピオネート、ジペンタエリスリトールヘキサ（メタ）アクリレート、テトラメチロールエタンテトラ（メタ）アクリレート、オリゴエステルテトラ（メタ）アクリレート等が挙げられる。
【０１５２】
これらの多官能モノマーは１種を単独で用いてもよく、２種以上を組み合わせて用いてもよい。例えば、カルボキシ基を有する多官能モノマーと、カルボキシ基を有しない多官能モノマーを組み合わせて用いてもよい。耐熱性及び密着性を向上させる点から、カルボキシ基を有しているペンタエリスリトールトリ（メタ）アクリレートのコハク酸変性物、カルボキシ基を有しているジペンタエリスリトールペンタ（メタ）アクリレートのコハク酸変性物等が好ましい。
【０１５３】
＜＜重合開始剤＞＞
重合開始剤としては、熱重合開始剤や光重合開始剤が挙げられる。
光重合開始剤としては特に限定はなく、ラジカル重合に対して従来用いられている公知のものが使用可能である。特に、一般的にカラーフィルタの製造に用いられるものを使用することが好ましい。
【０１５４】
このような光重合開始剤としては、具体的には、紫外線のエネルギーによりフリーラジカルを発生する化合物であって、ベンゾイン誘導体；ベンゾフェノン誘導体；キサントン、ジエチルチオキサントン、イソプロピルチオキサントン等のキサントン誘導体若しくはチオキサントン誘導体；イルガキュアＯＸＥ−０１、イルガキュアＯＸＥ−０２（以上、ＢＡＳＦジャパン社製）；ＡＤＥＫＡ  ＯＰＴ−Ｎ−１９１９（旭電化製）等のオキシムエステル化合物；クロロスルフォニル、クロロメチル多核芳香族化合物、クロロメチル複素環式化合物、クロロメチルベンゾフェノン類等の含ハロゲン化合物；トリアジン類；フルオレノン類；ハロアルカン類；光還元性色素と還元剤とのレドックスカップル類；有機硫黄化合物；過酸化物；等が挙げられる。
【０１５５】
光重合開始剤としては、具体的には、例えば、ミヒラーケトン、４，４’−ビスジエチルアミノベンゾフェノン、４−メトキシ−４’−ジメチルアミノベンゾフェノン、２−エチルアントラキノン、フェナントレン等の芳香族ケトン化合物；ベンゾインメチルエーテル、ベンゾインエチルエーテル、ベンゾインフェニルエーテル等のベンゾインエーテル化合物；メチルベンゾイン、エチルベンゾイン等のベンゾイン化合物；２−（ｏ−クロロフェニル）−４，５−フェニルイミダゾール２量体、２−（ｏ−クロロフェニル）−４，５−ジ（ｍ−メトキシフェニル）イミダゾール２量体、２−（ｏ−フルオロフェニル）−４，５−ジフェニルイミダゾール２量体、２−（ｏ−メトキシフェニル）−４，５−ジフェニルイミダゾール２量体、２，４，５−トリアリールイミダゾール２量体、２−（ｏ−クロロフェニル）−４，５−ジ（ｍ−メチルフェニル）イミダゾール２量体等のビイミダゾール化合物；２−ベンジル−２−ジメチルアミノ−１−（４−モルフォリノフェニル）−ブタノン、２−トリクロロメチル−５−スチリル−１，３，４−オキサジアゾール、２−トリクロロメチル−５−（ｐ−シアノスチリル）−１，３，４−オキサジアゾール、２−トリクロロメチル−５−（ｐ−メトキシスチリル）−１，３，４−オキサジアゾール等のハロメチルチアゾール化合物；２，４−ビス（トリクロロメチル）−６−ｐ−メトキシスチリル−ｓ−トリアジン、２，４−ビス（トリクロロメチル）−６−（１−ｐ−ジメチルアミノフェニル−１，３−ブタジエニル）−ｓ−トリアジン、２−トリクロロメチル−４−アミノ−６−ｐ−メトキシスチリル−ｓ−トリアジン、２−（ナフト−１−イル）−４，６−ビス−トリクロロメチル−ｓ−トリアジン、２−（４−エトキシ−ナフト−１−イル）−４，６−ビス−トリクロロメチル−ｓ−トリアジン、２−（４−ブトキシ−ナフト−１−イル）−４，６−ビス−トリクロロメチル−ｓ−トリアジン等のハロメチル−ｓ−トリアジン系化合物；２，２−ジメトキシ−１，２−ジフェニルエタン−１−オン、２−メチル−１−［４−（メチルチオ）フェニル］−２−モルフォリノプロパノン、１，２−ベンジル−２−ジメチルアミノ−１−（４−モルフォリノフェニル）−ブタノン−１，１−ヒドロキシ−シクロヘキシル−フェニルケトン、ベンゾイル安息香酸メチル、４−ベンゾイル−４’−メチルジフェニルサルファイド、ベンジルメチルケタール、ジメチルアミノベンゾエート、ｐ−ジメチルアミノ安息香酸イソアミル、２−ｎ−ブトキシエチル−４−ジメチルアミノベンゾエート、２−クロロチオキサントン、２，４−ジエチルチオキサントン、２，４−ジメチルチオキサントン、イソプロピルチオキサントン、エタノン、１−［９−エチル−６−（２−メチルベンゾイル）−９Ｈ−カルバゾール−３−イル］−１−（ｏ−アセチルオキシム）、４−ベンゾイル−メチルジフェニルサルファイド、１−ヒドロキシ−シクロヘキシル−フェニルケトン、２−ベンジル−２−（ジメチルアミノ）−１−［４−（４−モルフォリルニル）フェニル］−１−ブタノン、２−（ジメチルアミノ）−２−［（４−メチルフェニル）メチル］−１−［４−（４−モルホリニル）フェニル］−１−ブタノン、α−ジメトキシ−α−フェニルアセトフェノン、フェニルビス（２，４，６−トリメチルベンゾイル）フォスフィンオキサイド、２−メチル−１−［４−（メチルチオ）フェニル］−２−（４−モルホリニル）−１−プロパノン、１，２−オクタジオン等が挙げられる。
【０１５６】
また、３級アミン構造を有する光重合開始剤を好適に用いることができる。３級アミン構造を有する光重合開始剤は、分子内に酸素クエンチャーである３級アミン構造を有するため、光重合開始剤から発生したラジカルが酸素により失活し難く、感度を向上させることができるといった利点を有する。
上記３級アミン構造を有する光重合開始剤の市販品としては、例えば、イルガキュア９０７、イルガキュア３６９（以上、ＢＡＳＦジャパン社製）、ハイキュアＡＢＰ（川口薬品製）等が挙げられる。
【０１５７】
本発明に用いられる光重合開始剤は、１種に限定されず、２種類以上を組み合わせて用いてもよい。
【０１５８】
＜＜含有割合＞＞
本発明の着色組成物における、アルカリ可溶性樹脂と重合性多官能化合物との含有割合は、特に限定はないが、感度、解像度及び現像性の観点から、アルカリ可溶性樹脂１００質量部に対して、重合性多官能化合物０〜５００質量部が好ましく、１０〜３００質量部がより好ましく、２０〜２００質量部が特に好ましい。
着色組成物の固形分合計量に対して、アルカリ可溶性樹脂は５〜８０質量％が好ましく、１０〜４０質量％がより好ましい。また、該固形分全量に対して、重合性多官能化合物は５〜６０質量％が好ましく、１０〜４０質量％がより好ましい。
【０１５９】
重合開始剤の含有割合は、感度、解像度及び現像性の観点から、重合性多官能化合物１００重量部に対して、通常０．２〜３０重量部、好ましくは０．５〜２０重量部、特に好ましくは１〜１０重量部である。
着色組成物の固形分合計量に対して、重合開始剤は、３〜４０質量％が好ましく、７〜３５質量％がより好ましく、１０〜３０質量％が特に好ましい。
【０１６０】
着色組成物の固形分合計量に対して、有機顔料は３〜６５質量％が好ましく、６〜５５質量％がより好ましく、１０〜４５質量％が特に好ましい。
この範囲であると、前記した本発明の効果を奏し易く、特に、着色力、感度、解像度及び現像性が良好となる。特に、本発明の顔料分散液を用いると、上記上限まで有機顔料の濃度を上げられ、そのために前記したような優れたカラーフィルタを製造できる。
【０１６１】
＜＜その他の成分＞＞
着色組成物には、更に必要に応じて、例えば、濡れ性向上のための界面活性剤、レベリング剤、密着性向上のためのシランカップリング剤、消泡剤、ハジキ防止剤、酸化防止剤、凝集防止剤、紫外線吸収剤等を含有させることができる。
【０１６２】
＜＜着色組成物中の金属含有量＞＞
本発明のカラーフィルタ用着色組成物は、前記の本発明の顔料分散液、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であることを特徴とする。
【０１６３】
該着色組成物に含まれるカルシウム（Ｃａ）と鉄（Ｆｅ）の合計質量は、コストを考慮しなければ、少なければ少ないほど良いが、該着色組成物全体に対して９０質量ｐｐｍ以下が好ましく、５０質量ｐｐｍ以下がより好ましく、２０質量ｐｐｍ以下が特に好ましく、１０質量ｐｐｍ以下が更に好ましく、３質量ｐｐｍ以下が最も好ましい。
上記上限以下であると、分散安定性を保持しつつ現像性が良好であるため、着色組成物中の顔料濃度、及び、着色組成物の固形分中の顔料濃度を上げることができ、その結果、低膜厚であっても高い色濃度を実現するカラーフィルタを得ることができる。
【０１６４】
また、本発明の前記顔料分散液を用いてカラーフィルタ用着色組成物を調製することによって、上記した金属含有範囲に収まる優れた着色組成物が調製でき、良好な分散性能・分散安定性能が得られると共に、カラーフィルタ製造時の良好な現像特性とも両立したカラーフィルタ用着色組成物を提供することができる。
【０１６５】
「着色組成物に含まれるカルシウム（Ｃａ）と鉄（Ｆｅ）の合計質量」の下限は、特に限定はないが、０．５質量ｐｐｍ以上が好ましく、１質量ｐｐｍ以上が特に好ましい。上記下限以上であると、現像性は十分良好であるので、金属元素の除去に要するコストが過剰にかからない。
【０１６６】
更に、該着色組成物に含まれるマグネシウム（Ｍｇ）とアルミニウム（Ａｌ）とクロム（Ｃｒ）の合計質量が、該着色組成物全体に対して１３５質量ｐｐｍ以下であることが好ましい。すなわち、該着色組成物に含まれるカルシウム（Ｃａ）と鉄（Ｆｅ）の合計質量を、該着色組成物全体に対して１２０質量ｐｐｍ以下にしつつ、かつ、マグネシウム（Ｍｇ）とアルミニウム（Ａｌ）とクロム（Ｃｒ）の合計質量を、該着色組成物全体に対して１３５質量ｐｐｍ以下にすることが好ましい。
本発明の前記顔料分散液を用いてカラーフィルタ用着色組成物を調製することによって、上記した金属含有範囲に収まる優れた着色組成物が調製できる。
【０１６７】
着色組成物に含まれるマグネシウム（Ｍｇ）とアルミニウム（Ａｌ）とクロム（Ｃｒ）の合計質量は、より好ましくは、６０質量ｐｐｍ以下であり、特に好ましくは、３０質量ｐｐｍ以下であり、更に好ましくは、２０質量ｐｐｍ以下である。
上記上限以下であると、前記した本発明の効果が特に奏される。
【０１６８】
更に、「着色組成物に含まれるカルシウム（Ｃａ）と鉄（Ｆｅ）の合計質量」が前記上限以下であり、かつ、「着色組成物に含まれるカルシウム（Ｃａ）と鉄（Ｆｅ）とマグネシウム（Ｍｇ）とアルミニウム（Ａｌ）とクロム（Ｃｒ）の合計質量」が、該着色組成物全体に対して、２００質量ｐｐｍ以下が好ましく、１５０質量ｐｐｍ以下がより好ましく、１００質量ｐｐｍ以下が特に好ましく、５０質量ｐｐｍ以下が更に好ましく、１５質量ｐｐｍ以下が最も好ましい。
上記上限以下であると、前記した本発明の効果が特に奏される。
【０１６９】
＜＜作用原理＞＞
以下の作用原理が当てはまる範囲に本発明が限定されるわけではないが、着色組成物に含まれるカルシウム（Ｃａ）と鉄（Ｆｅ）の合計含有質量（又は特定金属元素の合計含有質量）が多過ぎると、分散安定性が悪化し現像性が悪くなる作用原理は、以下のように推定される。
【０１７０】
すなわち、分散剤中の例えば前記ａモノマー（好ましくは一般式（１）で表される構成単位）に含まれる窒素部位が、有機顔料に吸着して有機顔料の分散性を向上させると共に、該分散剤にしっかり取り囲まれた有機顔料が、現像時に分散剤に吸着したまま流され易くなり、基材上に有機顔料由来の残渣の発生が抑制されると考えられる。
しかし、有機顔料近傍に、カルシウム（Ｃａ）と鉄（Ｆｅ）の合計質量又は特定金属元素の合計含有量が多過ぎると（カルシウム（Ｃａ）、鉄（Ｆｅ）又は前記特定金属元素が多過ぎると）、分散剤の有機顔料への吸着が阻害されたり、分散性向上に寄与する塩型の分散剤や酸性色素誘導体が、特定金属元素と相互作用することで、分散性の向上に寄与できなくなったりすると考えられる。
【０１７１】
また、上記含有量が多過ぎると、上記したように、有機顔料が分散剤に好適に取り囲まれていないために、現像時に、「分散剤に好適に取り囲まれた有機顔料」の形態で現像液と共に流され難くなり、基板上に有機顔料由来の残渣が発生し易くなった（現像不良を起こし易くなった）と考えられる。
【０１７２】
着色組成物は、アルカリ可溶性樹脂が含有されていることによって現像性を発揮しているが、上記「有機顔料を好適に取り囲んでいない塩型の分散剤」が該現像性を低下させていることも考えられる。また、該アルカリ可溶性樹脂に対する２価以上の特定金属元素の陽イオンの影響も考えられる。
上記現像性の低下に与える影響は、ナトリウムイオン（Ｎａ＋）、カリウムイオン（Ｋ＋）等の１価の陽イオンより、特定金属元素の陽イオンのような２価以上の陽イオン（２価以上の陽イオンのみの合計量、３価の陽イオンを含んだ含有量）の方が大きい可能性が考えられる。
【０１７３】
そのため、分散性安定性が良好な顔料分散液を用いて得られた着色組成物は現像性が良好になったと考えられる。
【０１７４】
＜＜カラーフィルタ用着色組成物の調製＞＞
本発明の着色組成物の調製は、顔料分散液に、少なくとも、アルカリ可溶性樹脂、及び、重合開始剤を配合し、要すれば、重合性多官能化合物、及び、「その他の成分」を配合し、更に必要に応じて、更に溶剤を配合し、混合する方法で行うことができる。
本発明の着色組成物は、予め顔料分散液を製造して用いるので、顔料の凝集を効果的に防ぎ、均一に分散させ得る。
【０１７５】
また、本発明の顔料分散液は、好適な粘度範囲、好適な分散安定性を保持しつつ、高い顔料濃度に設定できるので、本発明の顔料分散液を使用して得られた本発明の着色組成物も、好適な粘度範囲、好適な分散安定性を保持しつつ、高い顔料濃度が達成できる。
【０１７６】
＜カラーフィルタ＞
カラーフィルタは、通常、透明基板、遮光部及び着色層を有している。本発明の顔料分散液を用いて得られる、又は、前記の着色組成物を使用して得られるカラーフィルタは、高い有機顔料濃度、高い演色性、高いコントラスト等を実現することができ、また、カラーフィルタ製造時の現像性に優れている。
【０１７７】
＜＜着色層＞＞
着色層は、前述した本発明の着色組成物を硬化させて形成されたものであればよく、特に限定されないが、通常、後述する透明基板上の遮光部の開口部に形成され、該着色組成物に含まれる顔料の種類によって、３色以上の着色パターンから構成される。
また、当該着色層の配列としては、特に限定されず、例えば、ストライプ型、モザイク型、トライアングル型、４画素配置型等の一般的な配列とすることができる。また、着色層の幅、面積等は任意に設定することができる。
【０１７８】
当該着色層の厚みは、塗布方法、塗布条件、着色組成物の固形分濃度、粘度等を調整することにより制御されるが、通常１〜５μｍの範囲である。
本発明の顔料分散液、着色組成物を用いると、固形分中の顔料濃度が高いことによって、組成によっては従来の厚みに対して、（例えば８０〜５０％にまで）薄膜化が可能である。その結果、高演色、混色なし、再溶解性が高いため異物発生が少なく生産性の高い等と言う効果を発揮する。
【０１７９】
当該着色層は、例えば、下記の方法により形成することができる。
まず、前述した本発明の着色組成物を、スプレーコート法、ディップコート法、バーコート法、ロールコート法、スピンコート法、ダイコート法等の塗布手段を用いて後述する透明基板上に塗布して、ウェット塗膜を形成させる。
次いで、ホットプレート、オーブン等を用いて、該ウェット塗膜を乾燥させた後、これに、所定のパターンのマスクを介して露光し、アルカリ可溶性樹脂、重合性多官能化合物を光重合反応させる。
露光に使用される光源としては、例えば、低圧水銀灯、高圧水銀灯、メタルハライドランプ等の紫外線、電子線等が挙げられる。
また、露光後に重合反応を促進させるために、加熱処理を行ってもよい。
【０１８０】
次に、現像液を用いて現像処理し、未露光部分を溶解、除去することにより、所望のパターンで塗膜が形成される。現像液としては、通常、水や水溶性溶媒にアルカリを溶解させた溶液が用いられる。本発明の顔料分散液や着色組成物は、極めて現像性に優れている。
現像処理後は、通常、現像液の洗浄、樹脂組成物の硬化塗膜の乾燥が行われ、着色層が形成される。なお、現像処理後に、塗膜を十分に硬化させるために加熱処理を行ってもよい。
【０１８１】
＜＜遮光部＞＞
カラーフィルタにおける遮光部は、後述する透明基板上にパターン状に形成されるものである。
遮光部のパターン形状としては、特に限定されず、例えば、ストライプ状、マトリクス状等の形状が挙げられる。
この遮光部としては、例えば、黒色顔料をバインダ樹脂中に分散又は溶解させたもの；クロム、酸化クロム等の金属薄膜等が挙げられる。この金属薄膜は、ＣｒＯｘ膜（ｘは任意の数）及びＣｒ膜が２層積層されたものであってもよい。
【０１８２】
該遮光部が黒色着色剤をバインダ樹脂中に分散又は溶解させたものである場合、この遮光部の形成方法としては、例えば、遮光部用樹脂組成物を用いたフォトリソグラフィー法、印刷法、インクジェット法等を挙げることができる。
【０１８３】
また、上記の場合であって、遮光部の形成方法としてフォトリソグラフィー法を用いる場合、バインダ樹脂としては、例えば、アクリレート系、メタクリレート系、ポリ桂皮酸ビニル系、もしくは環化ゴム系等の反応性ビニル基を有する感光性樹脂が用いられる。
この場合、顔料としてカーボンブラック、チタンブラック等の黒色顔料及び感光性樹脂を含有する遮光部用樹脂組成物には、光重合開始剤、増感剤、塗布性改良剤、現像改良剤、架橋剤、重合禁止剤、可塑剤、難燃剤等を添加してもよい。
【０１８４】
一方、遮光部が金属薄膜である場合、この遮光部の形成方法としては、例えば、蒸着法、スパッタリング法等で真空成膜した金属薄膜をフォトリソグラフィー法により金属薄膜上に形成したレジストパターンをマスクとして金属エッチングする方法等を挙げることができる。
【０１８５】
該遮光部の膜厚としては、金属薄膜の場合は、０．０５〜０．４μｍ程度で設定され、黒色着色剤をバインダ樹脂中に分散又は溶解させたものである場合は、０．５〜３μｍ程度で設定される。
【０１８６】
＜＜透明基板＞＞
カラーフィルタにおける透明基板としては、可視光に対して透明な基材であればよく、特に限定されず、一般的なカラーフィルタに用いられる透明基板を使用することができる。具体的には、石英ガラス、無アルカリガラス、合成石英板等の可撓性のない透明なリジッド材、あるいは、透明樹脂フィルム、光学用樹脂板等の可撓性を有する透明なフレキシブル材が挙げられる。
当該透明基板の厚みは、特に限定されるものではないが、用途に応じて、例えば１００μｍ〜１ｍｍ程度のものを使用することができる。
なお、本発明のカラーフィルタは、上記透明基板、遮光部及び着色層以外にも、例えば、オーバーコート層や透明電極層、更には配向膜や柱状スペーサ等が形成されたものであってもよい。
【０１８７】
＜表示装置＞
本発明の他の態様は、前記のカラーフィルタを有するものであることを特徴とする表示装置である。該表示装置としては、特に限定はないが、液晶ディスプレイ、有機ＥＬディスプレイ等が挙げられる。
本発明の顔料分散液を含有する着色組成物を使用して得られるカラーフィルタは、液晶ディスプレイや有機ＥＬディスプレイ等のディスプレイ表示装置に好適に用いられる。
カラーフィルタの、液晶ディスプレイや有機ＥＬディスプレイへの適用は、通常公知の方法で行われる。
【実施例】
【０１８８】
以下に、実施例及び比較例を挙げて本発明を更に具体的に説明するが、本発明は、その要旨を超えない限りこれらの実施例に限定されるものではない。
【０１８９】
調製例１
＜分散剤Ａ（分散剤溶液Ａ）の調製＞
＜＜ブロック共重合体Ａの合成＞＞
５００ｍＬの４口セパラブルフラスコを減圧して乾燥後、内部をアルゴン（Ａｒ）で置換した。
アルゴンフローしながら、脱水テトラヒドロフラン（ＴＨＦ）１００ｇ、メチルトリメチルシリルジメチルケテンアセタール２．０ｇ、テトラブチルアンモニウム−３−クロロベンゾエート（ＴＢＡＣＢ）の１Ｍアセトニトリル溶液０．１５ｍＬ、及び、メシチレン０．２ｇを加え撹拌して混合した。
そこに、滴下ロートを用いて、メチルメタクリレート３６．７ｇを４５分かけて滴下した。反応が進むと発熱するため、氷冷することにより、温度を４０℃未満に保った。１時間後、前記「ａモノマー」として、ジメチルアミノエチルメタクリレート（ＤＭＡＥＭＡ）１３．３ｇを１５分かけて滴下した。１時間反応させた後、メタノール５ｇを加えて反応を停止させた。
【０１９０】
溶剤を減圧除去して、ブロック共重合体Ａを得た。
ＧＰＣ測定（ＮＭＰ、ＬｉＢｒ１０ｍＭ）により求めた質量平均分子量は、６０００であった。また、アミン価は９５ｍｇＫＯＨ／ｇであった。
得られた分散剤Ａを、プロピレングリコールモノエチルエーテルアセテート（ＰＧＭＥＡ）に溶解させ、６０質量％のブロック共重合体溶液を作製した。
【０１９１】
＜＜ブロック共重合体を塩にする工程（塩基性ブロック型分散剤の調製工程）＞＞
次に、１００ｍＬ丸底フラスコ中で、ＰＧＭＥＡの２３．７６質量部に、上記で得られたブロック共重合体溶液を５．０質量部混合し、塩形成成分であるフェニルホスホン酸（東京化成（株）社製）を０．９４質量部（ブロック共重合体のＤＭＡＥＭＡユニットに対し、０．５モル当量）加え、反応温度４０℃で２時間攪拌することにより、「分散剤Ａ」とし、更に、適宜ＰＧＭＥＡで希釈して、固形分２０質量％の「分散剤溶液Ａ」を調製した。
【０１９２】
調製例２
＜分散剤Ｂ（分散剤溶液Ｂ）の調製＞
＜＜ブロック共重合体Ｂの合成＞＞
冷却管、添加用ロート、窒素用インレット、機械的攪拌機、デジタル温度計を備えた５００ｍＬ丸底４口セパラブルフラスコに、脱水テトラヒドロフラン（ＴＨＦ）２５０質量部、塩化リチウム０．６質量部を加え、充分に窒素置換を行った。
反応フラスコを−６０℃まで冷却した後、ブチルリチウム４．９質量部（１５質量％ヘキサン溶液）、ジイソプロピルアミン１．１質量部、イソ酪酸メチル１．０質量部を、シリンジを用いて注入した。
【０１９３】
前記「ｂモノマー」として、メタクリル酸１−エトキシエチル（ＥＥＭＡ）２．２質量部、メタクリル酸２−ヒドロキシエチル（ＨＥＭＡ）１８．７質量部、メタクリル酸２−エチルヘキシル（ＥＨＭＡ）１２．８質量部、メタクリル酸ｎ−ブチル（ＢＭＡ）１３．７質量部、メタクリル酸ベンジル（ＢｚＭＡ）９．５質量部、メタクリル酸メチル（ＭＭＡ）１７．５質量部を、添加用ロートを用いて６０分かけて滴下した。
３０分後、前記「ａモノマー」であるジメチルアミノエチルメタクリレート（ＤＭＡＥＭＡ）２６．７質量部を２０分かけて滴下した。
【０１９４】
３０分間反応させた後、メタノール１．５質量部を加えて反応を停止させた。得られた前駆体ブロック共重合体ＴＨＦ溶液は、ヘキサン中で再沈殿させ、濾過、真空乾燥により精製を行い、ＰＧＭＥＡで希釈し固形分３０質量％溶液とした。
水を３２．５質量部加え、１００℃に昇温し７時間反応させ、ＥＥＭＡ由来の構成単位を脱保護し、メタクリル酸（ＭＡＡ）由来の構成単位とした。
得られたブロック共重合体ＰＧＭＥＡ溶液は、ヘキサン中で再沈殿させ、濾過、真空乾燥により精製を行い、「一般式（１）で表される構成単位を含むＡブロック」と「カルボキシ基含有モノマー由来の構成単位を含み、親溶剤性を有するＢブロック」とを含むブロック共重合体Ｂを得た。
【０１９５】
ブロック共重合体Ｂの酸価は８ｍｇＫＯＨ／ｇ、Ｔｇは３８℃であった。
得られたブロック共重合体Ｂを、ＧＰＣ（ゲルパーミエーションクロマトグラフィー）にて確認したところ、重量平均分子量Ｍｗは７７３０であった。また、アミン価は９５ｍｇＫＯＨ／ｇであった。
【０１９６】
＜＜ブロック共重合体を塩にする工程（塩基性ブロック型分散剤の調製工程）＞＞
次に、調製例１と同様にして塩形成をして「分散剤Ｂ」を調製し、更に、ＰＧＭＥＡで希釈して、固形分２０質量％の「分散剤溶液Ｂ」を調製した。
調製例１と同様、塩形成成分であるフェニルホスホン酸（東京化成（株）社製）をブロック共重合体Ｂの「ａモノマーであるＤＭＡＥＭＡユニット」に対し、０．５モル当量加えた。
【０１９７】
調製例３
＜有機顔料の精製＞
表１に示した有機顔料（Ｒ−１）を２．０質量部、イオン交換水を１００質量部、ビーカーに入れ、３０℃に保ちつつ回分法で、超音波ホモジナイザーで１０分間撹拌し、下記濾紙を用いて濾過を行った。
製造販売会社：ＡＤＶＡＮＴＥＣ
製品名：ＦＩＫＴＥＲ  ＰＡＰＥＲ  ＱＵＡＮＴＩＴＡＴＩＶＥ  ＡＳＨＬＥＳＳ
規格：５Ｃ、１５０ｍｍ（１００ＣＩＲＣＬＥＳ）
【０１９８】
それぞれ、上記洗浄（水洗）の工程を２回行う方法を「精製方法１」とし（実施例３）、２０回行う方法を「精製方法２」とし（実施例２）、３０回行う方法を「精製方法３」とした（実施例３、実施例９）。
【０１９９】
また、表１に示した有機顔料（Ｒ−１）を２．０質量部用い、ヌッチェ漏斗を使用し、トータルのイオン交換水３００００質量部を、１５分間に亘って流し続け、連続法で吸引ろ過により洗浄（水洗）した。次いで、上記濾紙を用いて濾過を行った。
流したイオン交換水の温度は３０℃であった。この方法を、「精製方法４」とした（実施例４）。
【０２００】
精製方法１〜４を使用して、精製有機顔料を調製した。
実施例５〜８、比較例１〜３については、有機顔料の精製を行わなかった。
得られた（精製）有機顔料を、それぞれ用いて、以下の実施例１〜９、比較例１〜３のように顔料分散液を調製した。
【０２０１】
調製例４
＜樹脂１の合成＞
ＢｚＭＡを４０質量部、ＭＭＡを１５質量部、ＭＡＡを２５質量部、及び、ＡＩＢＮを３質量部の混合液を、ＰＧＭＥＡを１５０質量部入れた重合槽中に、窒素気流下、１００℃で３時間かけて滴下した。滴下終了後、更に１００℃で３時間加熱し、重合体溶液を得た。
この重合体溶液中の重合体の重量平均分子量は、７０００であった。
【０２０２】
次に、得られた重合体溶液に、ＧＭＡ２０質量部、トリエチルアミン０．２質量部、及び、ｐ−メトキシフェノール０．０５質量部を添加し、１１０℃で１０時間加熱することにより、主鎖のメタクリル酸のカルボキシ基と、ＧＭＡのエポキシ基との反応を行って、樹脂１を合成した。
反応中は、ＧＭＡの重合を防ぐために、反応溶液中に空気をバブリングさせた。反応は溶液の酸価を測定することで追跡した。
【０２０３】
得られた樹脂１は、ＢｚＭＡ、ＭＭＡ及びＭＡＡの共重合により形成された重合体の主鎖に、ＧＭＡを用いてエチレン性二重結合を有する側鎖を導入した樹脂であり、固形分４０質量％、酸価７４ｍｇＫＯＨ／ｇ、重量平均分子量１２０００であった。
【０２０４】
＜＜略称の名称＞＞
ＢｚＭＡ        ベンジルメタクリレート
ＭＭＡ          メチルメタクリレート
ＭＡＡ          メタクリル酸
ＧＭＡ          グリシジルメタクリレート
ＡＩＢＮ        アゾビスイソブチロニトリル
ＰＧＭＥＡ      プロピレングリコールモノメチルエーテルアセテート
【０２０５】
調製例５
＜酸性色素誘導体の合成＞
三酸化硫黄の含有率が１１質量％の発煙硫酸３７４．７６質量部を１０℃に冷却しながら攪拌し、ピグメントイエロー１３８を７４．９６質量部加えた。次いで、９０℃で６時間攪拌した。得られた反応液を氷水１６００質量部中に加え、１５分間攪拌した後、沈殿をろ過した。
得られたウェットケーキを、８００質量部の脱塩水で３回洗浄した。洗浄後のウェットケーキを、８０℃で真空乾燥し、酸性色素誘導体である黄色顔料スルホン化誘導体を得た。ＴＯＦ−ＭＳにより分子量を測定し、合成目的物であることを確認した。
【０２０６】
実施例１
＜顔料分散液の調製＞
調製例４で得られた「樹脂１（ＢｚＭＡ／ＭＭＡ／ＭＡＡ／ＧＭＡ＝４０／１５／２５／２０（質量比）、重量平均分子量１２０００）の固形分４０質量％ＰＧＭＥＡ溶液」１６．７質量部、分散剤溶液Ａを８．１質量部、及び、ＰＧＭＥＡ６２．２質量部を、ディゾルバーで攪拌混合して均一に溶解させた。
【０２０７】
この溶液に、調製例３で得られた（精製）有機顔料１２．７質量部と、調製例５で得られた酸性色素誘導体０．３質量部とを加え、粒径２．０ｍｍジルコニアビーズ１００質量部をマヨネーズビンに入れ、予備解砕としてペイントシェーカー（浅田鉄工（株）製）にて１時間振盪した。
次いで、粒径２．０ｍｍジルコニアビーズを取り出し、粒径０．１ｍｍのジルコニアビーズ２００質量部を加えて、同様に、本解砕としてペイントシェーカーにて４時間分散を行い、赤色の顔料分散液を調製した。
【０２０８】
実施例２〜７、９
＜顔料分散液の調製＞
有機顔料と分散剤を表１に示すように変更し、調製例３で得られた（精製）有機顔料をそれぞれ用いて、実施例１と同様にして、実施例２〜７、９の顔料分散液を調製した。実施例５〜８は、使用した有機顔料自体に前記特定金属元素の含有量が少ないので水洗を行っていない。
【０２０９】
実施例８
＜顔料分散液の調製＞
有機顔料を表１に示すよう（Ｇ−１）にし、分散剤Ａ（分散剤溶液Ａ）を、ＢＹＫ２１１１６（ビックケミー・ジャパン社製、塩基性ブロック型分散剤）に変更（固形分換算で分散剤Ａや分散剤Ｂと同一質量使用）した以外は、実施例１〜７と同様にして、緑色の顔料分散液を調製した。実施例８は、使用した有機顔料（Ｇ−１）自体に前記特定金属元素の含有量が少ないので水洗を行っていない。
【０２１０】
比較例１〜３
有機顔料を表１に示すように変更し、「調製例３のように精製した精製有機顔料ではない有機顔料」を使用した以外は（有機顔料を精製しなかった以外は）、実施例１と同様にして、比較例１〜３の顔料分散液を調製した。
【０２１１】
実施例１１〜１９
比較例１１〜１３
＜カラーフィルタ用着色組成物の調製＞
実施例１１〜１９は、それぞれ実施例１〜９の顔料分散液を用い、比較例１１〜１３は、それぞれ比較例１〜３の顔料分散液を用い、必要に応じＰＧＭＥＡで固形分濃度を調整し、以下に示す組成で各成分を混合し、カラーフィルタ用着色組成物をそれぞれ調製した。
【０２１２】
・実施例１〜９及び比較例１〜３で調製した顔料分散液（固形分：２１．３質量％）：それぞれ、５２．７質量部
・実施例１で用いた樹脂１と同一の樹脂を「アルカリ可溶性樹脂」として用い、該アルカリ可溶性樹脂：３．０４質量部
・重合性多官能化合物（東亞合成社製、アロニックスＭ−４０３、光硬化性多官能単量体）：２．８４質量部
・重合開始剤（ＢＡＳＦ社製、イルガキュア９０７、光重合開始剤）：０．８９質量部
・界面活性剤（ＤＩＣ（株）社製、メガファックＦ−５５９）：０．０３質量部
・ＰＧＭＥＡ：４０．５質量部
【０２１３】
測定例
＜顔料分散液中の金属の定量＞
ＩＣＰ（Inductively Coupled Plasma）発光分光分析装置（Varian社製、Vista-PRO）を用いて、顔料分散液中のカルシウム（Ｃａ）、鉄（Ｆｅ）、マグネシウム（Ｍｇ）、アルミニウム（Ａｌ）及びクロム（Ｃｒ）の含有量を定量した。
測定試料の調製は以下のように行った。すなわち、顔料分散液を約１ｇ（０．５〜１．５ｇ）を精秤し、バーナー上及び電気炉（７００℃）中で加熱し、灰化処理した後、希王水を添加し、ホットプレート上で加熱し溶解させた。
得られた溶液を、超純水で希釈して、全体を５０．０００ｇとして測定試料とした。
【０２１４】
本発明におけるＩＣＰ発光分光分析の検出限界は０．０１ｐｐｍ未満である。
表１及び表２における「０質量ｐｐｍ」とは、四捨五入して「１」の位までが「０」であること、すなわち０．５質量ｐｐｍ未満であることを示す。上記の通り測定試料は約５０倍に希釈されているので、表中の「０」は、従って測定装置の上記検出限界以下であることを示す。
【０２１５】
評価例
＜顔料分散液の「分散安定性」の評価方法＞
各実施例及び各比較例で調製した顔料分散液を、室温（２５℃）で保管し、調製から１日後及び１か月保管後に、それぞれ粘度を測定した。粘度は、振動式粘度計（セコニック製、ＶＭ−２００Ｔ２）を用いて、２５．０±１．０℃において測定し、測定開始から３０秒後の値を採用した。
【０２１６】
＜＜判定基準＞＞
調製１日後の粘度と、１か月保存後の粘度とを比較して、以下のように判定した。
ＡＡ：粘度変化が３％以内
Ａ：粘度変化が３％を超過し５％以内
Ｂ：粘度変化が５％を超過し７％以内
Ｃ：粘度変化が７％を超過し１０％以内
Ｄ：粘度変化が１０％を超過
【０２１７】
結果を表１に示す。粘度変化が７％以内であれば、すなわち、「分散安定性」が「Ｂ」以上であれば、安定性に優れ、実用レベルであると評価される。
【０２１８】
＜カラーフィルタ用着色組成物の「光学特性」の評価方法＞
各実施例及び各比較例で得られた着色組成物を、ガラス基板（ＮＨテクノグラス（株）製、「ＮＡ３５」）上に、スピンコーターを用いて、ポストベーク後に所望の色（赤色着色層：Ｃ光源でのｘ＝０．６５０、緑色着色層：ｙ＝０．４５０、黄色着色層：ｙ＝０．５００）になるように塗布した。８０℃のホットプレート上で３分間加熱乾燥を行った後、超高圧水銀灯を用いて６０ｍＪ／ｃｍ２の紫外線を照射し、その後、２３０℃のクリーンオーブンで２５分間ポストベークした。
【０２１９】
得られた着色膜のコントラスト、色度（ｘ、ｙ）、輝度（Ｙ）を測定した。コントラストは壺坂電気（株）社製「コントラスト測定装置ＣＴ−１Ｂ」を用い、色度及び輝度はオリンパス（株）社製「顕微分光測定装置ＯＳＰ−ＳＰ２００」を用いて測定した。
結果を表２に示す。
【０２２０】
＜＜判定基準＞＞
コントラストは、赤色着色層では１２０００以上、緑色着色層では１８０００以上、黄色着色層１００００以上であれば、優れていると評価される。
【０２２１】
＜カラーフィルタ用着色組成物の「現像性」の評価方法＞
各実施例及び各比較例で得られたカラーフィルタ用着色組成物を、ガラス基板（ＮＨテクノグラス（株）社製、「ＮＡ３５」）上に、スピンコーターを用いて塗布した後、ホットプレートを用いて８０℃で３分間乾燥した。
この着色層に、線幅１μｍから１００μｍまでの独立細線パターンフォトマスクを介して、超高圧水銀灯を用いて、６０ｍＪ／ｃｍ２の紫外線で露光することにより、ガラス基板上に厚さ２．０μｍの着色層を形成した。
【０２２２】
次いで、０．０５質量％の水酸化カリウム（ＫＯＨ）水溶液を現像液として、スピン現像し、現像液に接液させた後に純水で洗浄することで現像処理し、パターン形成を行い、現像性を評価した。
【０２２３】
上記現像処理において、未露光部が溶解し除去されるまでの時間を測定した。現像の終了は、目視により観察し、現像時間について下記基準で判定した。
【０２２４】
＜＜判定基準＞＞
ＡＡ：４０秒未満
Ａ：４０秒以上６０秒未満
Ｂ：６０秒以上８０秒未満
Ｃ：８０秒以上１２０秒未満
Ｄ：１２０秒以上
【０２２５】
結果を表２に示す。
現像時間が４０秒未満（ＡＡ）であれば「現像性」が特に優れており、現像時間が４０秒以上６０秒未満（Ａ）であれば「現像性」がより優れており、現像時間が６０秒以上８０秒未満（Ｂ）であれば「現像性」が優れており、ＡＡ、Ａ、Ｂ共に何れも良好であり実用レベルであると判定される。
一方、現像時間が８０秒以上（Ｃ、Ｄ）であれば「現像性」が劣っており、実用レベルでないと判定される。
【０２２６】
【表１】
2017090930.tif 000006
【０２２７】
表１中、有機顔料については、以下の通りである。
「Ｒ−１」：カラーインデックスＲ１７７であり、ＢＡＳＦ社製、クロモフタルレッドＡ３Ｂである。
「Ｒ−２」：カラーインデックスＲ１７７であり、ＢＡＳＦ社製、クロモフタルレッドＡ２Ｂである。
「Ｒ−３」：カラーインデックスＲ１７７であり、ＢＡＳＦ社製、イルガジンレッドＡ２ＢＮである。
「Ｒ−４」：カラーインデックスＲ１７７であり、百合化工社製、ＦＡＳＴ  ＲＥＤＡ３Ｂである。
「Ｙ−１」：カラーインデックスＹ１３８であり、ＢＡＳＦ社製、パリオトールイエローＫ０９６１ＨＤである。
「Ｇ−１」は、カラーインデックスＧ５８であり、ＤＩＣ社製、ＦＡＳＴＯＧＥＮ  ＧｒｅｅｎＡ１１０である。
【０２２８】
ナトリウム（Ｎａ）とカリウム（Ｋ）の含有量は、表１には記載しないが、全ての例でほぼ同一であった。
また、表１には記載しないが、実施例１〜９は、顔料濃度が高い割には顔料分散液の初期の粘度が何れも２０ｍＰａ・ｓ以下と低く実用範囲であった。
粘度は、振動式粘度計（セコニック製、ＶＭ−２００Ｔ２）を用いて、２５．０±１．０℃における粘度を測定した。顔料分散液の粘度が２０ｍＰａ・ｓ以下であれば実用範囲である。
【０２２９】
【表２】
2017090930.tif 000007
【０２３０】
＜顔料分散液に関する結果＞
表１から分かる通り、カラーフィルタ用顔料分散液に含まれるカルシウム（Ｃａ）と鉄（Ｆｅ）の合計質量が、該カラーフィルタ用顔料分散液全体に対して１８０質量ｐｐｍ以下である実施例では何れも、分散安定性が「ＡＡ」、「Ａ」又は「Ｂ」判定であり、実用レベルであった。
一方、カルシウム（Ｃａ）と鉄（Ｆｅ）の合計質量が、該カラーフィルタ用顔料分散液全体に対して１８０質量ｐｐｍより多い比較例では何れも、分散安定性が「Ｃ」又は「Ｄ」判定であり、実用レベルに達しなかった。
また、上記結果は、顔料の種類に依らず言えることが分かった。また、洗浄によってカルシウム（Ｃａ）と鉄（Ｆｅ）の合計濃度を低くしても（実施例１〜４、９）、最初から該合計濃度が低い場合でも（実施例５〜８）、分散安定性が高いことが分かった。また、上記傾向は、顔料の種類に依らず言えることが分かった。
【０２３１】
また、水洗前で、カルシウム（Ｃａ）と鉄（Ｆｅ）の合計濃度が、該カラーフィルタ用顔料分散液全体に対して１８０質量ｐｐｍより多く分散安定性が「Ｃ」判定の「比較例１の有機顔料（Ｒ−１）」を水洗することによって、顔料分散液中のカルシウム（Ｃａ）と鉄（Ｆｅ）の合計濃度を１８０質量ｐｐｍ以下にした１〜４、９は、何れも分散性が「Ａ」又は「ＡＡ」判定となった。
【０２３２】
洗浄（水洗）の回数を多くすると分散安定性が向上し（実施例１〜３）、連続法で洗浄（水洗）すると分散安定性が優れていた（実施例４）。
また、有機顔料と精製方法を統一し、分散剤だけを変えた実施例３と実施例９を比較すると、何れも「ＡＡ」判定ではあるが、分散剤Ｂを用いた実施例９の方が、分散剤Ａを用いた実施例３より分散安定性が優れていた。
【０２３３】
＜カラーフィルタ用着色組成物に関する結果＞
また、表２から分かる通り、カラーフィルタ用着色組成物に含まれるカルシウム（Ｃａ）と鉄（Ｆｅ）の合計質量が、該カラーフィルタ用着色組成物全体に対して１２０質量ｐｐｍ以下である実施例では何れも、現像性が「ＡＡ」、「Ａ」又は「Ｂ」判定であり、優れていた又は実用レベルであった。
一方、カルシウム（Ｃａ）と鉄（Ｆｅ）の合計質量が、該カラーフィルタ用着色組成物全体に対して１２０質量ｐｐｍより多い比較例では何れも、現像性が「Ｃ」又は「Ｄ」判定であり、実用レベルに達しなかった。また、上記傾向は、顔料の種類に依らず言えることが分かった。
【０２３４】
また、有機顔料と精製方法を統一し、分散剤だけを変えた実施例１３と実施例１９を比較すると、分散剤Ｂを用いた実施例１９の方が、分散剤Ａを用いた実施例１３より現像性が良好で「ＡＡ」判定であった。
【産業上の利用可能性】
【０２３５】
本発明の特定の金属含有量が規定された顔料分散液及びそれを用いた着色組成物は、高顔料濃度、低粘度、高分散安定性であるため、カラーフィルタの低膜厚化等が可能であるため、各種ディスプレイ等の製造に広く利用されるものである。